(57)【要約】本発明は、磁気配向された非球状磁性顔料粒子又は磁化可能顔料粒子を含む光学効果層（ＯＥＬ）を基板に生成するための磁気アセンブリ及び方法の分野に関する。特に、本発明は、セキュリティ文書又はセキュリティ物品の偽造防止手段として又は装飾目的としての前記ＯＥＬを生成するための磁気アセンブリ及び方法に関する。【選択図】  図５Ｃ
2019536652.tif 000002
【特許請求の範囲】
【請求項１】
光学効果層（ＯＥＬ）（ｘ１０）を基板（ｘ２０）に生成するための方法あって、
ｉ）非球状磁性顔料粒子又は磁化可能顔料粒子を含む、第１の状態にある放射線硬化性コーティング組成物を基板（ｘ２０）表面に塗布するステップと、
ｉｉ）前記放射線硬化性コーティング組成物を磁気アセンブリ（ｘ３０）の磁界に曝露することにより、前記非球状磁性顔料粒子又は磁化可能顔料粒子の少なくとも一部を配向させるステップであって、前記磁気アセンブリ（ｘ３０）が、
単一のループ状磁石又はループ状構成に配設された２つ以上の双極子磁石の組合せであり、半径方向磁化を有するループ状磁界発生装置（ｘ３１）と、
前記基板（ｘ２０）表面に略垂直な磁気軸を有する単一の双極子磁石（ｘ３２）又は各々が前記基板（ｘ２０）表面に略垂直な磁気軸を有する２つ以上の双極子磁石（ｘ３２）であって、
前記単一の双極子磁石（ｘ３２）又は前記２つ以上の双極子磁石（ｘ３２）が、前記単一のループ状磁石（ｘ３１）により規定されたループ内に部分的に、ループ内に、若しくはループ上に位置し、或いは前記ループ状構成に配設された前記２つ以上の双極子磁石（ｘ３１）により規定されたループ内に部分的に、ループ内に、若しくはループ上に位置し、前記ループ状磁界発生装置（ｘ３１）を形成する前記単一のループ状磁石又は前記２つ以上の双極子磁石のＮ極が前記ループ状磁界発生装置（ｘ３１）の周囲側を向いているときに、前記単一の双極子磁石（ｘ３２）のＳ極又は前記２つ以上の双極子磁石（ｘ３２）の各々のＳ極が基板（ｘ２０）表面側を向き、或いは前記ループ状磁界発生装置（ｘ３１）を形成する前記単一のループ状磁石又は前記２つ以上の双極子磁石のＳ極が前記ループ状磁界発生装置（ｘ３１）の周囲側を向いているときに、前記単一の双極子磁石（ｘ３２）のＮ極又は前記２つ以上の双極子磁石（ｘ３２）の各々のＮ極が基板（ｘ２０）表面側を向く双極子磁石（ｘ３２）とを備えるステップと、
ｉｉｉ）ステップｉｉ）の前記放射線硬化性コーティング組成物を少なくとも部分的に第２の状態に硬化させることにより、前記非球状磁性顔料粒子又は磁化可能顔料粒子を採用された位置及び配向に固定するステップとを含み、
前記光学効果層が、前記光学効果層を傾斜させることにより形状が変化する１つ又は複数のループ状体の光学的印象を与える方法。
【請求項２】
前記磁気アセンブリ（ｘ３０）が、１つ又は複数のループ状磁極片（ｘ３３）であって、前記単一の双極子磁石（ｘ３２）又は前記２つ以上の双極子磁石（ｘ３２）が前記１つ又は複数のループ状磁極片（ｘ３３）のループに配設されるループ状磁極片（ｘ３３）をさらに備え、及び／又は、
１つ又は複数の双極子磁石（ｘ３４）であって、前記１つ又は複数の双極子磁石（ｘ３４）の各々が前記基板（ｘ２０）に略垂直な磁気軸を有し、前記単一の双極子磁石（ｘ３２）又は前記２つ以上の双極子磁石（ｘ３２）のＳ極が前記基板（ｘ２０）側を向いているときに、前記１つ又は複数の双極子磁石（ｘ３４）のＮ極が前記基板（ｘ２０）表面側を向き、或いは前記１つ又は複数の双極子磁石（ｘ３４）の各々が前記基板（ｘ２０）に略垂直な磁気軸を有し、前記単一の双極子磁石（ｘ３２）又は前記２つ以上の双極子磁石（ｘ３２）のＮ極が前記基板（ｘ２０）側を向いているときに、前記１つ又は複数の双極子磁石（ｘ３４）のＳ極が前記基板（ｘ２０）表面側を向いている双極子磁石（ｘ３４）をさらに備え、及び／又は、
前記ループ状磁界発生装置（ｘ３１）の下方及び前記単一の双極子磁石（ｘ３２）の下方又は前記２つ以上の双極子磁石（ｘ３２）の下方に配置されている１つ又は複数の磁極片（ｘ３５）をさらに備えている、請求項１に記載の方法。
【請求項３】
ステップｉ）が、印刷プロセスにより、好ましくはスクリーン印刷、グラビア印刷、及びフレキソ印刷から成る群から選択される印刷プロセスにより実行される、請求項１又は２に記載の方法。
【請求項４】
前記複数の非球状磁性粒子又は磁化可能粒子の少なくとも一部が、非球状光学可変磁性顔料粒子又は磁化可能顔料粒子により構成されている、請求項１〜３のいずれか一項に記載の方法。
【請求項５】
前記光学可変磁性顔料又は磁化可能顔料が、磁性薄膜干渉顔料、磁性コレステリック液晶顔料、及びこれらの混合物から成る群から選択される、請求項４に記載の方法。
【請求項６】
ステップｉｉｉ）が前記ステップｉｉ）と一部同時に実行される、請求項１〜５のいずれか一項に記載の方法。
【請求項７】
前記非球状磁性粒子又は磁化可能粒子が小板状顔料粒子であり、前記方法が、第１の磁界発生装置の動的な磁界に対して前記放射線硬化性コーティング組成物を曝露することにより、前記小板状磁性顔料粒子又は磁化可能顔料粒子の少なくとも一部を二軸配向させるステップをさらに含み、前記ステップがステップｉ）の後及びステップｉｉ）の前に実行される、請求項１〜６のいずれか一項に記載の方法。
【請求項８】
請求項１〜７のいずれか一項に記載の方法により生成された光学効果層（ＯＥＬ）。
【請求項９】
請求項８に記載の１つ又は複数の光学効果層（ＯＥＬ）を備えたセキュリティ文書又は装飾要素若しくは物体。
【請求項１０】
光学効果層（ＯＥＬ）（ｘ１０）を基板（ｘ２０）に生成するための磁気アセンブリ（ｘ３０）であって、前記ＯＥＬが、前記光学効果層を傾斜させることにより形状が変化する１つ又は複数のループ状体の光学的印象を与え、硬化した放射線硬化性コーティング組成物中に配向された非球状磁性顔料粒子又は磁化可能顔料粒子を含み、前記磁気アセンブリ（ｘ３０）が、
単一のループ状磁石又はループ状構成に配設された２つ以上の双極子磁石の組合せであり、半径方向磁化を有するループ状磁界発生装置（ｘ３１）と、
前記基板（ｘ２０）表面に略垂直な磁気軸を有する単一の双極子磁石（ｘ３２）又は各々が前記基板（ｘ２０）表面に略垂直な磁気軸を有する前記２つ以上の双極子磁石（ｘ３２）であって、前記単一の双極子磁石（ｘ３２）又は前記２つ以上の双極子磁石（ｘ３２）が、前記単一のループ状磁石（ｘ３１）により規定されたループ内に部分的に、ループ内に、若しくはループ上に位置し、或いは前記ループ状構成に配設された前記２つ以上の双極子磁石（ｘ３１）により規定されたループ内に位置し、
前記ループ状磁界発生装置（ｘ３１）を形成する前記単一のループ状磁石又は前記２つ以上の双極子磁石のＮ極が前記ループ状磁界発生装置（ｘ３１）の周囲側を向いているときに、前記単一の双極子磁石（ｘ３２）のＳ極又は前記２つ以上の双極子磁石（ｘ３２）の各々のＳ極が前記基板（ｘ２０）表面側を向き、或いは前記ループ状磁界発生装置（ｘ３１）を形成する前記単一のループ状磁石又は前記２つ以上の双極子磁石のＳ極が前記ループ状磁界発生装置（ｘ３１）の周囲側を向いているときに、前記単一の双極子磁石（ｘ３２）のＮ極又は前記２つ以上の双極子磁石（ｘ３２）の各々のＮ極が前記基板（ｘ２０）表面側を向く双極子磁石（ｘ３２）とを備えている磁気アセンブリ（ｘ３０）。
【請求項１１】
１つ又は複数のループ状磁極片（ｘ３３）であって、前記単一のループ状磁石（ｘ３１）又は前記２つ以上の双極子磁石（ｘ３１）により規定された前記ループが前記１つ又は複数のループ状磁極片（ｘ３３）のループに配設されるループ状磁極片（ｘ３３）、及び／又は、
１つ又は複数の双極子磁石（ｘ３４）であって、前記１つ又は複数の双極子磁石（ｘ３４）の各々が前記基板（ｘ２０）に略垂直な磁気軸を有し、前記単一の双極子磁石（ｘ３２）又は前記２つ以上の双極子磁石（ｘ３２）のＳ極が前記基板（ｘ２０）側を向いているときに、前記１つ又は複数の双極子磁石（ｘ３４）のＮ極が前記基板（ｘ２０）表面側を向き、或いは前記１つ又は複数の双極子磁石（ｘ３４）の各々が前記基板（ｘ２０）に略垂直な磁気軸を有し、前記単一の双極子磁石（ｘ３２）又は前記２つ以上の双極子磁石（ｘ３２）のＮ極が前記基板（ｘ２０）側を向いているときに、前記１つ又は複数の双極子磁石（ｘ３４）のＳ極が前記基板（ｘ２０）表面側を向いている双極子磁石（ｘ３４）、及び／又は、
１つ又は複数の磁極片（ｘ３５）をさらに備えている、請求項１０に記載の磁気アセンブリ（ｘ３０）。
【請求項１２】
光学効果層（ＯＥＬ）を基板に生成するための、請求項１０又は１１に記載の磁気アセンブリ（ｘ３０）の使用。
【請求項１３】
請求項１０又は１１に記載の磁気アセンブリ（ｘ３０）のうちの少なくとも１つを備えた回転磁気シリンダ、或いは請求項１０又は１１に記載の磁気アセンブリ（ｘ３０）のうちの少なくとも１つを備えた平台印刷ユニットを備えている印刷装置。
【発明の詳細な説明】
【発明の詳細な説明】
【０００１】
［発明の分野］
[001]本発明は、偽造及び違法複製に対する有価文書及び有価商品の保護の分野に関する。特に、本発明は、視角に応じた光学効果を示す光学効果層（ＯＥＬ）、前記ＯＥＬを生成するための磁気アセンブリ及び方法、並びに文書の偽造防止手段としての前記ＯＥＬの使用に関する。
【０００２】
［発明の背景］
[002]当技術分野においては、磁性顔料粒子若しくは磁化可能顔料粒子、特に非球状光学可変磁性顔料粒子若しくは磁化可能顔料粒子を含むインク、コーティング組成物、コーティング、又は層を用いてセキュリティ要素及びセキュリティ文書を生成することが公知である。
【０００３】
[003]例えばセキュリティ文書のセキュリティ機能は、「秘密」のセキュリティ機能及び「公然」のセキュリティ機能に分類可能である。秘密のセキュリティ機能による保護は、そのような機能が隠蔽されており、検出には通常、特殊な機器及び知識が必要である、という概念に依拠している。一方、「公然」のセキュリティ機能は、人間の感覚のみで容易に検出可能であり、例えばそのような機能の可視化及び／又は触覚による検出が可能でありながら、製造及び／又はコピーは依然として困難である。但し、公然のセキュリティ機能の有効性は、そのセキュリティ機能としての容易な認識に大きく依存している。ユーザは、そのようなセキュリティ機能の存在及び性質に気付いている場合、そのセキュリティ機能に基づいて実際にセキュリティ確認を行うしかないためである。
【０００４】
[004]配向磁性顔料粒子若しくは磁化可能顔料粒子を含むコーティング又は層については、例えば米国特許第２，５７０，８５６号、米国特許第３，６７６，２７３号、米国特許第３，７９１，８６４号、米国特許第５，６３０，８７７号、及び米国特許第５，３６４，６８９号に開示されている。コーティング中の磁性顔料粒子若しくは磁化可能顔料粒子によれば、対応する磁界の印加により、非固化コーティング中で磁性顔料粒子若しくは磁化可能顔料粒子を局所的に配向させた後、これらを固化させることによって、磁気誘導画像、デザイン、及び／又はパターンを生成することができる。これにより、特定の光学効果すなわち偽造に対する耐性が高い固定磁気誘導画像、デザイン、又はパターンが得られる。配向磁性顔料粒子若しくは磁化可能顔料粒子に基づくセキュリティ要素は、磁性顔料粒子若しくは磁化可能顔料粒子又は前記粒子を含む対応するインク若しくは組成物と、前記インク若しくは組成物の塗布及び塗布されたインク若しくは組成物中の前記顔料粒子の配向に使用される特定の技術との両方が利用可能な場合にのみ生成可能である。
【０００５】
[005]移動リング効果が効率的なセキュリティ要素として開発されている。移動リング効果は、前記光学効果層の傾斜角に応じて任意のｘｙ方向に移動して見える漏斗、円錐、ボウル、円、楕円、及び半球等の物体の光学的錯覚像から成る。移動リング効果を生じさせる方法については、例えば欧州特許出願公開第１７１０７５６Ａ１号、米国特許第８，３４３，６１５号、欧州特許出願公開第２３０６２２２Ａ１号、欧州特許出願公開第２３２５６７７Ａ２号、及び米国特許出願公開第２０１３／０８４４１１号に開示されている。
【０００６】
[006]国際公開第２０１１／０９２５０２Ａ２号は、視角の変化で見かけ上の移動リングを表示する移動リング像を生成する装置を開示している。開示された移動リング像は、軟磁化可能シートと、磁気軸がコーティング層の平面に垂直であるとともに前記軟磁化可能シートの下側に配設された球状磁石との組合せにより発生した磁界によって磁性粒子若しくは磁化可能粒子を配向可能な装置の使用により取得又は生成することができる。
【０００７】
[007]先行技術の移動リング像は一般に、唯一の回転又は固定磁石の磁界による磁性粒子若しくは磁化可能粒子の整列によって生成される。唯一の磁石の磁力線は一般に、比較的緩やかな屈曲すなわち低い曲率を呈しているため、磁性粒子若しくは磁化可能粒子の配向の変化もＯＥＬの表面上で比較的緩やかである。さらに、単一の磁石のみが使用される場合は、磁石からの距離の増加とともに磁界の強度が急激に低下する。このため、磁性粒子若しくは磁化可能粒子の配向により極めて動的且つ明確に規定された特徴を得るのは難しく、リング縁部がぼやけた視覚効果となる可能性がある。
【０００８】
[008]国際公開第２０１４／１０８４０４Ａ２号は、コーティング中に分散し磁気配向された複数の非球状磁性粒子若しくは磁化可能粒子を含む光学効果層（ＯＥＬ）を開示している。開示されたＯＥＬの特定の磁気配向パターンは、ＯＥＬを傾斜させることにより移動するループ状体の光学的効果又は印象を観察者に与える。さらに、国際公開第２０１４／１０８４０４Ａ２号は、ループ状体において、ループ状体に囲まれた中央領域の反射帯による突起の光学効果又は印象をさらにもたらすＯＥＬを開示している。開示された突起は、ループ状体に囲まれた中央領域に存在する半球等の３次元物体の印象を与える。
【０００９】
[009]国際公開第２０１４／１０８３０３Ａ１号は、コーティング中に分散し磁気配向された複数の非球状磁性粒子若しくは磁化可能粒子を含む光学効果層（ＯＥＬ）を開示している。開示されたＯＥＬの特定の磁気配向パターンは、１つの共通中央領域を囲み、視角に応じた見かけ上の運動を示す複数の入れ子のループ状体の光学効果又は印象を観察者に与える。さらに、国際公開第２０１４／１０８３０３Ａ１号は、最も内側のループ状体に囲まれ、これにより規定された中央領域を部分的に満たす突起をさらに含むＯＥＬを開示している。開示された突起は、中央領域に存在する半球等の３次元物体の錯覚を与える。
【００１０】
[0010]セキュリティ機能を容易に確認可能であり、偽造者が利用可能な機器で大規模に製造することが難しく、非常に多くの考え得る形状及び形態で提供可能な人目を引く鮮明なループ状効果を良い品質で基板に表示するセキュリティ機能が依然として求められている。
【００１１】
［発明の概要］
[0011]したがって、本発明の目的は、前述した先行技術の欠点を克服することである。
【００１２】
[0012]第１の態様において、本発明は、光学効果層（ＯＥＬ）（ｘ１０）を基板（ｘ２０）に生成するための方法及びこれにより得られる光学効果層（ＯＥＬ）であって、前記方法が、
ｉ）非球状磁性顔料粒子若しくは磁化可能顔料粒子を含む、第１の状態にある放射線硬化性コーティング組成物を基板（ｘ２０）表面に塗布するステップと、
ｉｉ）放射線硬化性コーティング組成物を磁気アセンブリ（ｘ３０）の磁界に曝露することにより、非球状磁性顔料粒子若しくは磁化可能顔料粒子の少なくとも一部を配向させるステップであって、
磁気アセンブリ（ｘ３０）が、単一のループ状磁石又はループ状構成に配設された２つ以上の双極子磁石の組合せであり、半径方向磁化を有するループ状磁界発生装置（ｘ３１）と、基板（ｘ２０）表面に略垂直な磁気軸を有する単一の双極子磁石（ｘ３２）又は各々が基板（ｘ２０）表面に略垂直な磁気軸を有する２つ以上の双極子磁石（ｘ３２）であって、
単一の双極子磁石（ｘ３２）又は２つ以上の双極子磁石（ｘ３２）が、単一のループ状磁石（ｘ３１）により規定されたループ内に部分的に、ループ内に、若しくはループ上に位置し、或いはループ状構成に配設された２つ以上の双極子磁石（ｘ３１）により規定されたループ内に部分的に、ループ内に、若しくはループ上に位置し、ループ状磁界発生装置（ｘ３１）を形成する単一のループ状磁石又は２つ以上の双極子磁石のＮ極が前記ループ状磁界発生装置（ｘ３１）の周囲側を向いているときに、前記単一の双極子磁石（ｘ３２）のＳ極又は前記２つ以上の双極子磁石（ｘ３２）の各々のＳ極が基板（ｘ２０）表面側を向き、或いはループ状磁界発生装置（ｘ３１）を形成する単一のループ状磁石又は２つ以上の双極子磁石のＳ極が前記ループ状磁界発生装置（ｘ３１）の周囲側を向いているときに、前記単一の双極子磁石（ｘ３２）のＮ極又は前記２つ以上の双極子磁石（ｘ３２）の各々のＮ極が基板（ｘ２０）表面側を向く双極子磁石（ｘ３２）とを備えるステップと、
ｉｉｉ）ステップｉｉ）の放射線硬化性コーティング組成物を少なくとも部分的に第２の状態に硬化させることにより、非球状磁性顔料粒子若しくは磁化可能顔料粒子を採用された位置及び配向に固定するステップとを含み、
光学効果層が、光学効果層を傾斜させることにより形状が変化する１つ又は複数のループ状体の光学的印象を与える方法を提供する。
【００１３】
[0013]単一の双極子磁石（ｘ３２）又は２つ以上の双極子磁石（ｘ３２）は、単一のループ状磁石（ｘ３１）により規定されたループ内に部分的に、ループ内に、若しくはループ上に位置し、或いはループ状構成に配設された２つ以上の双極子磁石（ｘ３１）により規定されたループ内に位置する。
【００１４】
[0014]本明細書に記載の磁気アセンブリ（ｘ３０）は、１つ又は複数のループ状磁極片（ｘ３３）、及び／又は１つ又は複数の双極子磁石（ｘ３４）、及び／又は１つ又は複数の磁極片（ｘ３５）をさらに備えていてもよい。
【００１５】
[0015]本明細書に記載の磁気アセンブリ（ｘ３０）は、ループ状磁界発生装置（ｘ３１）、単一の双極子磁石（ｘ３２）又は２つ以上の双極子磁石（ｘ３２）、任意選択的な１つ又は複数のループ状磁極片（ｘ３３）、任意選択的な１つ又は複数の双極子磁石（ｘ３４）、及び任意選択的な１つ又は複数の磁極片（ｘ３５）を保持するための１つ又は複数の支持母材（ｘ３６）を備えていてもよい。ループ状磁界発生装置（ｘ３１）、単一の双極子磁石（ｘ３２）又は２つ以上の双極子磁石（ｘ３２）、任意選択的な１つ又は複数のループ状磁極片（ｘ３３）、任意選択的な１つ又は複数の双極子磁石（ｘ３４）、及び任意選択的な１つ又は複数の磁極片（ｘ３５）は、１つ又は複数の支持母材（ｘ３６）内、例えば支持母材（ｘ３６）に設けられた凹部、窪み又は空間内に配設されることが好ましい。
【００１６】
[0016]さらなる態様において、本発明は、本明細書に記載の方法により作製された光学効果層（ＯＥＬ）を提供する。
【００１７】
[0017]さらなる態様において、偽造若しくは不正に対するセキュリティ文書の保護又は装飾用途としての光学効果層（ＯＥＬ）の使用が提供される。
【００１８】
[0018]さらなる態様において、本発明は、本明細書に記載の１つ又は複数の光学効果層（ＯＥＬ）を備えたセキュリティ文書又は装飾要素若しくは物体を提供する。
【００１９】
[0019]さらなる態様において、本発明は、本明細書に記載の光学効果層（ＯＥＬ）（ｘ１０）を生成するための本明細書に記載の磁気アセンブリ（ｘ３０）、及び光学効果層（ＯＥＬ）（ｘ１０）を本明細書に記載の基板（ｘ２０）に生成するための前記磁気アセンブリ（ｘ３０）の使用を提供する。
【００２０】
[0020]さらなる態様において、本発明は、本明細書に記載の光学効果層（ＯＥＬ）を本明細書に記載のような基板に生成するための印刷装置であって、前記ＯＥＬが、光学効果層（ｘ１０）を傾斜させることにより形状が変化する１つ又は複数のループ状体の光学的印象を与え、硬化した放射線硬化性コーティング組成物中に配向された非球状磁性顔料粒子若しくは磁化可能顔料粒子を含み、印刷装置が本明細書に記載の磁気アセンブリ（ｘ３０）を備えた印刷装置を提供する。本明細書に記載の印刷装置は、本明細書に記載の磁気アセンブリ（ｘ３０）のうちの少なくとも１つを備えた回転磁気シリンダ、又は本明細書に記載の磁気アセンブリ（ｘ３０）のうちの少なくとも１つを備えた平台印刷ユニットを備える。
【００２１】
[0021]さらなる態様において、本発明は、本明細書に記載の光学効果層（ＯＥＬ）を本明細書に記載のような基板に生成するための本明細書に記載の印刷装置の使用を提供する。
【図面の簡単な説明】
【００２２】
【図１Ａ】図１Ａは、光学効果層（ＯＥＬ）（１１０）を基板（１２０）表面に生成するための磁気アセンブリ（１３０）の概略図であり、磁気アセンブリ（１３０）が、支持母材（１３６）、ループ状磁界発生装置（１３１）、特にリングループ状構成に配設された１５個の双極子磁石の組合せ、及び磁気軸が基板（１２０）表面に略垂直でＮ極が基板（１１０）表面側を向いている単一の双極子磁石（１３２）を備える。
【図１Ｂ１】図１Ｂ１は、図１Ａの支持母材（１３６）の概略上面図である。
【図１Ｂ２】図１Ｂ２は、図１Ａの支持母材（１３６）の概略投影図である。
【図１Ｃ】図１Ｃは、図１Ａ、図１Ｂに示す装置を使用して得られたＯＥＬを異なる視角で見た場合の写真である。
【図２Ａ】図２は、光学効果層（ＯＥＬ）（２１０）を基板（２２０）に生成するための磁気アセンブリ（２３０）の概略図であり、磁気アセンブリ（２３０）が、支持母材（２３６）、ループ状磁界発生装置（２３１）、特に三角形ループ状構成に配設された３個の双極子磁石の組合せ、及び磁気軸が基板（２２０）表面に略垂直でＮ極が基板（２２０）表面側を向いている双極子磁石（２３２）を備える。
【図２Ｂ１】図２Ｂ１は、図２Ａの支持母材（２３６）の概略上面図である。
【図２Ｂ２】図２Ｂ２は、図２Ａの支持母材（２３６）の概略投影図である。
【図２Ｃ】図２Ｃは、図２Ａ、図２Ｂに示す装置を使用して得られたＯＥＬを異なる視角で見た場合の写真である。
【図３Ａ】図３Ａは、光学効果層（ＯＥＬ）（３１０）を基板（３２０）に生成するための磁気アセンブリ（３３０）の概略図であり、磁気アセンブリ（３３０）が、支持母材（３３６）、ループ状磁界発生装置（３３１）、特に正方形ループ状構成に配設された４個の双極子磁石の組合せ、及び磁気軸が基板（３２０）表面に略垂直でＮ極が基板（３２０）表面側を向いている双極子磁石（３３２）を備える。
【図３Ｂ１】図３Ｂ１は、図３Ａの支持母材（３３６）の概略上面図である。
【図３Ｂ２】図３Ｂ２は、図３Ａの支持母材（３３６）の概略投影図である。
【図３Ｃ】図３Ｃは、図３Ａ、図３Ｂに示す装置を使用して得られたＯＥＬを異なる視角で見た場合の写真である。
【図４Ａ】図４Ａは、光学効果層（ＯＥＬ）（４１０）を基板（４２０）に生成するための磁気アセンブリ（４３０）の概略図であり、磁気アセンブリ（４３０）が、２つの支持母材（４３６ａ、４３６ｂ）、ループ状磁界発生装置（４３１）、特に正方形ループ状構成に配設された４個の双極子磁石の組合せ、磁気軸が基板（４２０）表面に略垂直でＮ極が基板（４２０）表面側を向いている双極子磁石（４３２）、及びループ状磁極片（４３３）を備える。
【図４Ｂ１】図４Ｂ１、図４Ｂ３は、図４Ａの支持母材（４３６ａ、４３６ｂ）の概略上面図である。
【図４Ｂ２】図４Ｂ２、図４Ｂ４は、図４Ａの支持母材（４３６ａ、４３６ｂ）の概略投影図である。
【図４Ｂ３】図４Ｂ１、図４Ｂ３は、図４Ａの支持母材（４３６ａ、４３６ｂ）の概略上面図である。
【図４Ｂ４】図４Ｂ２、図４Ｂ４は、図４Ａの支持母材（４３６ａ、４３６ｂ）の概略投影図である。
【図４Ｃ】図４Ｃは、図４Ａ、図４Ｂに示す装置を使用して得られたＯＥＬを異なる視角で見た場合の写真である。
【図５Ａ】図５Ａは、光学効果層（ＯＥＬ）（５１０）を基板（５２０）に生成するための磁気アセンブリ（５３０）の概略図であり、磁気アセンブリ（５３０）が、支持母材（５３６）、ループ状磁界発生装置（５３１）、特に正方形ループ状構成に配設された４個の双極子磁石の組合せ、磁気軸が基板（５２０）表面に略垂直でＮ極が基板（５２０）表面側を向いている双極子磁石（５３２）、及び１つ又は複数の双極子磁石（５３４）、特に各々の磁気軸が基板（５２０）表面に略垂直でＳ極が基板（５２０）表面側を向いている４個の双極子磁石（５３４）を備える。
【図５Ｂ１】図５Ｂ１は、図５Ａの支持母材（５３６）の概略上面図である。
【図５Ｂ２】図５Ｂ２は、図５Ａの支持母材（５３６）の概略投影図である。
【図５Ｃ】図５Ｃは、図５Ａ、図５Ｂに示す装置を使用して得られたＯＥＬを異なる視角で見た場合の写真である。
【図６Ａ】図６Ａは、光学効果層（ＯＥＬ）（６１０）を基板（６２０）表面に生成するための磁気アセンブリ（６３０）の概略図であり、磁気アセンブリ（６３０）が、支持母材（６３６）、ループ状磁界発生装置（６３１）、特に単一のループ状磁石、及び磁気軸が基板（６２０）表面に略垂直でＮ極が基板（６１０）表面側を向いている単一の双極子磁石（６３２）を備える。
【図６Ｂ１】図６Ｂ１は、図６Ａの支持母材（６３６）の概略上面図である。
【図６Ｂ２】図６Ｂ２は、図６Ａの支持母材（６３６）の概略投影図である。
【図６Ｃ】図６Ｃは、図６Ａ、図６Ｂに示す装置を使用して得られたＯＥＬを異なる視角で見た場合の写真である。
【図７】図７は、比較装置を使用して得られたＯＥＬを異なる視角で見た場合の写真である。
【図８】図８は、比較装置を使用して得られたＯＥＬを異なる視角で見た場合の写真である。
【００２３】
［詳細な説明］
（定義）
[0022]以下の定義を用いることによって、本明細書及び特許請求の範囲に記載の用語の意味を解釈するものとする。
【００２４】
[0023]本明細書で使用されるとき、不定冠詞「ａ」は、１つ及び２つ以上を示し、必ずしもその指示対象の名詞を単数に限定するものではない。
【００２５】
[0024]本明細書で使用されるとき、用語「約」は、対象とする量又は値が指定された特定の値又はその近傍の他の値であってもよいことを意味する。一般に、ある値を示す用語「約」は、その値の±５％の範囲を示すことを意図している。一例として、表現「約１００」は、１００±５の範囲すなわち９５〜１０５の範囲を示す。一般に、用語「約」を使用する場合は、本発明による類似の結果又は効果が指定値の±５％の範囲で得られることが予想され得る。
【００２６】
[0025]用語「略平行」は、平行整列からの逸脱が１０°以下であることを表し、用語「略垂直」は、垂直整列からの逸脱が１０°以下であることを表す。
【００２７】
[0026]本明細書で使用されるとき、用語「及び／又は」は、前記群の要素のすべて又は１つだけが存在していてもよいことを意味する。例えば、「Ａ及び／又はＢ」は、「Ａのみ、Ｂのみ、又はＡ及びＢの両方」を意味するものとする。「Ａのみ」の場合、この用語は、Ｂが存在しない可能性、すなわち「ＡのみであってＢではない」という可能性も網羅している。
【００２８】
[0027]本明細書で使用されるとき、用語「備える（含む）」は、非排他的且つオープンエンドであることを意図している。したがって、例えば化合物Ａを含む湿し水は、Ａ以外の化合物を含んでいてもよい。但し、用語「備える（含む）」は、特定の実施形態として、「〜から本質的に成る」及び「〜から成る」というより限定的な意味も網羅するため、例えば「Ａ、Ｂ、及び任意選択でＣを含む湿し水」は、Ａ及びＢから（本質的に）成っていてもよいし、Ａ、Ｂ、及びＣから（本質的に）成っていてもよい。
【００２９】
[0028]用語「コーティング組成物」は、本発明の光学効果層（ＯＥＬ）を固体基板に形成可能であるとともに、印刷法によって優先的且つ非排他的に塗布可能な任意の組成物を表す。コーティング組成物は、少なくとも複数の非球状磁性粒子若しくは磁化可能粒子及びバインダを含む。
【００３０】
[0029]本明細書で使用されるとき、用語「光学効果層（ＯＥＬ）」は、少なくとも複数の磁気配向された非球状磁性粒子若しくは磁化可能粒子及びバインダを含み、非球状磁性粒子若しくは磁化可能粒子の配向がバインダ内で固定又は凍結（固定／凍結）された層を示す。
【００３１】
[0030]用語「磁気軸」は、磁石の対応するＮ極及びＳ極を接続するとともに貫通して延びる理論上の線を示す。この用語は、特定の磁界方向を含まない。
【００３２】
[0031]用語「磁界方向」は、磁石の外側のＮ極からＳ極に向かう磁力線に沿った磁界ベクトルの方向を示す（Ｈａｎｄｂｏｏｋ  ｏｆ  Ｐｈｙｓｉｃｓ、Ｓｐｒｉｎｇｅｒ  ２００２、４６３〜４６４ページ参照）。
【００３３】
[0032]本明細書で使用されるとき、用語「半径方向磁化（ｒａｄｉａｌ  ｍａｇｎｅｔｉｚａｔｉｏｎ）」は、ループ状磁界発生装置（ｘ３１）における磁界方向を記載するために使用され、前記ループ状磁界発生装置（ｘ３１）の各点において、磁界方向は基板（ｘ２０）表面に略平行であり、前記ループ状磁界発生装置（ｘ３１）により規定された中央領域又はその周囲を向いている。
【００３４】
[0033]用語「硬化」は、非球状磁性顔料粒子若しくは磁化可能顔料粒子が現在の位置及び配向に固定／凍結されて移動も回転もできなくなる状態すなわち硬化、固化又は固体状態へ材料を変換する刺激に応答してコーティング組成物の粘度が高くなるプロセスを示すのに使用される。
【００３５】
[0034]本説明が「好ましい」実施形態／特徴に言及する場合、これらの「好ましい」実施形態／特徴の組合せも、この「好ましい」実施形態／特徴の組合せが技術的に有意であれば開示されるものと考えられる。
【００３６】
[0035]本明細書で使用されるとき、用語「少なくとも」は、１つ又は２つ以上、例えば１つ又は２つ又は３つを定義するものである。
【００３７】
[0036]用語「セキュリティ文書」は、通常、少なくとも１つのセキュリティ機能により偽造又は不正から保護される文書を表す。セキュリティ文書の例として、有価文書及び有価商品が挙げられるが、これらに限定されない。
【００３８】
[0037]用語「セキュリティ機能」は、認証目的で使用可能な画像、パターン、又は図形要素を示すために使用される。
【００３９】
[0038]用語「ループ状体」は、それ自体で再結合することにより１つの中央領域を囲む閉ループ状体を形成する閉じた物体の視覚的印象をＯＥＬが観察者に与えるように、非球状磁性粒子若しくは磁化可能粒子が設けられたことを示す。「ループ状体」としては、円形、長円形、楕円形、正方形、三角形、長方形、又は任意の多角形が挙げられる。ループ形状の例としては、リング又は円、長方形又は正方形（角丸の有無に依らず）、三角形（角丸の有無に依らず）、（正又は不等辺）五角形（角丸の有無に依らず）、（正又は不等辺）六角形（角丸の有無に依らず）、（正又は不等辺）七角形（角丸の有無に依らず）、（正又は不等辺）八角形（角丸の有無に依らず）、任意の多角形（角丸の有無に依らず）等が挙げられる。本明細書において、１つ又は複数のループ状体の光学的印象は、非球状磁性粒子若しくは磁化可能粒子の配向によって形成される。
【００４０】
[0039]本発明は、光学効果層（ＯＥＬ）を基板に生成するための方法及びこれにより得られる光学効果層（ＯＥＬ）であって、前記方法が、本明細書に記載の非球状磁性顔料粒子若しくは磁化可能顔料粒子を含む、第１の状態にある放射線硬化性コーティング組成物を基板（ｘ２０）表面に塗布するステップｉ）を含む方法を提供する。
【００４１】
[0040]本明細書に記載の塗布ステップｉ）を、例えばローラ及び噴霧被覆プロセス等の被覆プロセス又は印刷プロセスによって運ばれ得る。本明細書に記載の塗布ステップｉ）は、好ましくはスクリーン印刷、グラビア印刷、フレキソ印刷、インクジェット印刷、及び凹版印刷（当技術分野において銅版凹版印刷及び鋼製金型凹版印刷とも称する）から成る群から選択され、より好ましくはスクリーン印刷、グラビア印刷、及びフレキソ印刷から成る群から選択される印刷プロセスによって実行されることが好ましい。
【００４２】
[0041]本明細書に記載の放射線硬化性コーティング組成物を本明細書に記載の基板表面に塗布する（ステップｉ））のに続いて、一部同時に、又は同時に、放射線硬化性コーティング組成物を本明細書に記載の磁気アセンブリの磁界に曝露することによって非球状磁性顔料粒子若しくは磁化可能顔料粒子の少なくとも一部を配向させて（ステップｉｉ））、装置により発生した磁力線に沿って非球状磁性顔料粒子若しくは磁化可能顔料粒子の少なくとも一部を整列させる。
【００４３】
[0042]本明細書に記載の磁界の印加により非球状磁性顔料粒子若しくは磁化可能顔料粒子の少なくとも一部を配向／整列させるステップに続いて又は一部同時に、非球状磁性顔料粒子若しくは磁化可能顔料粒子の配向を固定又は凍結される。このように、特筆すべきこととして、放射線硬化性コーティング組成物は第１の状態、すなわち液体又はペースト状態を有していなければならず、この状態では放射線硬化性コーティング組成物が湿潤又は十分に柔軟であるため、放射線硬化性コーティング組成物中に分散した非球状磁性顔料粒子若しくは磁化可能顔料粒子が、磁界への曝露により自由に可動、回転可能、及び／又は配向可能である。また第２の硬化（例えば固体）状態も有していなければならず、この状態では、非球状磁性顔料粒子若しくは磁化可能顔料粒子がそれぞれの位置及び配向で固定又は凍結されている。
【００４４】
[0043]したがって、光学効果層（ＯＥＬ）を本明細書に記載の基板に生成するための方法は、ステップｉｉ）の放射線硬化性コーティング組成物を少なくとも部分的に第２の状態に硬化させることにより、非球状磁性顔料粒子若しくは磁化可能顔料粒子を採用された位置及び配向に固定するステップｉｉｉ）を含む。放射線硬化性コーティング組成物を少なくとも部分的に硬化させるステップｉｉｉ）を、本明細書に記載の磁界の印加により非球状磁性顔料粒子若しくは磁化可能顔料粒子の少なくとも一部を配向／整列させるステップ（ステップｉｉ））に続いて又は一部同時に実行することができる。放射線硬化性コーティング組成物を少なくとも部分的に硬化させるステップｉｉｉ）が、本明細書に記載の磁界の印加により非球状磁性顔料粒子若しくは磁化可能顔料粒子の少なくとも一部を配向／整列させるステップ（ステップｉｉ））と一部同時に実行されることが好ましい。「一部同時」とは、両方のステップが一部同時に実行されること、すなわちステップの各々を実行する時間が一部重なることを意味する。本明細書に記載の文脈においては、硬化が配向ステップｉｉ）と一部同時に実行されるとき、硬化が配向後に有効になるため、顔料粒子はＯＥＬの完全な若しくは部分的な硬化又は固化の前に配向することを理解する必要がある。
【００４５】
[0044]そのようにして得られた光学効果層（ＯＥＬ）は、光学効果層を備えた基板を傾斜させることにより形状が変化する１つ又は複数のループ状体の光学的印象を観察者に与える。すなわち、そのようにして得られたＯＥＬは、光学効果層を備えた基板を傾斜させることにより形状が変化するループ状体の光学的印象を観察者に与えるか、或いは光学効果層を備えた基板を傾斜させることにより形状が変化する複数の入れ子のループ状体の光学的印象を観察者に与え、前記入れ子のループ状体のうちの少なくとも１つが、光学効果層を備えた基板を傾斜させることにより形状が変化する。
【００４６】
[0045]放射線硬化性コーティング組成物の第１の状態及び第２の状態は、ある種の放射線硬化性コーティング組成物を用いることによってもたらされる。例えば、非球状磁性顔料粒子若しくは磁化可能顔料粒子以外の放射線硬化性コーティング組成物の成分は、セキュリティ用途、例えば紙幣印刷に用いられるようなインク又は放射線硬化性コーティング組成物の形態であってもよい。前述した第１の状態及び第２の状態は、電磁放射線への曝露に反応して粘度が高くなる材料を用いてもたらすことができる。すなわち、流体のバインダ材料は、硬化又は凝固されると、第２の状態に変換され、非球状磁性顔料粒子若しくは磁化可能顔料粒子が現在の位置及び配向に固定されて、バインダ材料内で移動も回転もできなくなる。
【００４７】
[0046]当業者に公知の通り、基板等の表面上に塗布する放射線硬化性コーティング組成物に含まれる成分及び前記放射線硬化性コーティング組成物の物理的特性は、放射線硬化性コーティング組成物を基板表面に転写するのに使用されるプロセスの要件を満たさなければならない。したがって、本明細書に記載の放射線硬化性コーティング組成物に含まれるバインダ材料は、通常、当技術分野において公知の材料から選択され、放射線硬化性コーティング組成物の塗布に使用される被覆又は印刷プロセス及び選択された放射線硬化プロセスによって決まる。
【００４８】
[0047]本明細書に記載の光学効果層（ＯＥＬ）において、本明細書に記載の非球状磁性顔料粒子若しくは磁化可能顔料粒子は、非球状磁性顔料粒子若しくは磁化可能顔料粒子の配向を固定／凍結する硬化バインダ材料を含む放射線硬化性コーティング組成物中に分散されている。硬化バインダ材料は、２００ｎｍ〜２５００ｎｍに含まれる様々な波長の電磁放射線に対して、少なくとも一部が透明である。したがって、バインダ材料は、少なくともその硬化又は固体状態（本明細書では第２の状態とも称する）において、２００ｎｍ〜２５００ｎｍ、すなわち通常「光学スペクトル」と称し、バインダ材料に含まれる硬化又は固体状態の粒子及びそれぞれの配向に応じた反射性がバインダ材料を通じて認識され得るように、電磁スペクトルの赤外、可視、及び紫外部分を含む波長範囲内に含まれる様々な波長の電磁放射線に対して、少なくとも一部が透明である。硬化バインダ材料は、好ましくは２００ｎｍ〜８００ｎｍ、より好ましくは４００ｎｍ〜７００ｎｍに含まれる様々な波長の電磁放射線に対して、少なくとも一部が透明である。本明細書において、用語「透明」は、該当する（１つ又は複数の）波長において、ＯＥＬ（小板状磁性顔料粒子若しくは磁化可能顔料粒子は含まないが、ＯＥＬのその他の任意選択的な成分があれば、それらをすべて含む）に存在する硬化バインダ材料の２０μｍの層に対する電磁放射線の透過率が少なくとも５０％、より好ましくは少なくとも６０％、さらに好ましくは少なくとも７０％であることを示す。これは、例えばＤＩＮ５０３６−３（１９７９−１１）等の確立した試験方法に従って硬化バインダ材料（小板状磁性顔料粒子若しくは磁化可能顔料粒子は含まず）の試験片の透過率を測定することによって決定可能である。ＯＥＬが秘密のセキュリティ機能として機能する場合、選択した非可視波長を含むそれぞれの照明条件下においてＯＥＬが生成する（完全な）光学効果を検出するには、通常、技術的手段が必要となる。前記検出では、可視領域外、例えば近紫外領域において入射放射線の波長が選択される必要がある。この場合、ＯＥＬは、入射放射線に含まれる可視スペクトルの外側の選択波長に応答して発光する発光性顔料粒子を含むことが好ましい。電磁スペクトルの赤外、可視、及び紫外部分は、７００〜２５００ｎｍ、４００〜７００ｎｍ、及び２００〜４００ｎｍの波長範囲にそれぞれ略対応する。
【００４９】
[0048]前述した通り、本明細書に記載の放射線硬化性コーティング組成物は、前記放射線硬化性コーティング組成物の塗布に使用される被覆又は印刷プロセス及び選択された硬化プロセスによって決まる。放射線硬化性コーティング組成物の硬化には、本明細書に記載のＯＥＬを備えた物品の通常の使用中に起こり得る（例えば、最大８０℃の）単純な温度上昇では不可逆の化学反応を伴うことが好ましい。用語「硬化」又は「硬化性」は、塗布した放射線硬化性コーティング組成物中の少なくとも１つの成分が開始材料よりも大きな分子量を有するポリマー材料に変化するような、その成分の化学反応、架橋、又は重合を含むプロセスを表す。放射線硬化では、硬化放射線への曝露により放射線硬化性コーティング組成物の粘度が瞬時に高くなり、顔料粒子のさらなる移動が抑えられ、結果的に磁気配向ステップ後の情報損失が抑えられるため有利である。硬化ステップ（ステップｉｉｉ））は、好ましくは紫外・可視光放射線硬化を含む放射線硬化又は電子ビーム放射線硬化、より好ましくは紫外・可視光放射線硬化によって実行される。
【００５０】
[0049]したがって、本発明に適した放射線硬化性コーティング組成物としては、紫外・可視光放射線（以下、紫外・可視放射線と称する）又は電子ビーム放射線（以下、ＥＢ放射線と称する）によって硬化可能な放射線硬化性組成物が挙げられる。放射線硬化性組成物は、当技術分野において公知であり、「Ｃｈｅｍｉｓｔｒｙ  ＆  Ｔｅｃｈｎｏｌｏｇｙ  ｏｆ  ＵＶ  ＆  ＥＢ  Ｆｏｒｍｕｌａｔｉｏｎ  ｆｏｒ  Ｃｏａｔｉｎｇｓ，Ｉｎｋｓ  ＆  Ｐａｉｎｔｓ」シリーズ、第４巻、Ｆｏｒｍｕｌａｔｉｏｎ、Ｃ．Ｌｏｗｅ、Ｇ．Ｗｅｂｓｔｅｒ、Ｓ．Ｋｅｓｓｅｌ、及びＩ．ＭｃＤｏｎａｌｄ、ＳＩＴＡ  Ｔｅｃｈｎｏｌｏｇｙ  Ｌｉｍｉｔｅｄと提携したＪｏｈｎ  Ｗｉｌｅｙ  ＆  Ｓｏｎｓにより１９９６年、等の標準的な教科書に見られる。本発明の特に好ましい一実施形態によれば、本明細書に記載の放射線硬化性コーティング組成物は、紫外・可視放射線硬化性コーティング組成物である。
【００５１】
[0050]紫外・可視放射線硬化性コーティング組成物は、ラジカル硬化性化合物及びカチオン硬化性化合物から成る群から選択される１つ又は複数の化合物を含むことが好ましい。本明細書に記載の紫外・可視放射線硬化性コーティング組成物は、ハイブリッド系であってもよく、１つ又は複数のカチオン硬化性化合物及び１つ又は複数のラジカル硬化性化合物の混合物を含んでもよい。カチオン硬化性化合物は、酸等のカチオン種を遊離させて硬化を開始することにより、モノマー及び／又はオリゴマーの反応及び／又は架橋によって放射線硬化性コーティング組成物を硬化させる１つ又は複数の光開始剤の放射による活性化を通常含むカチオン機構によって硬化する。ラジカル硬化性化合物は、１つ又は複数の光開始剤の放射によってラジカルを生成することにより重合を開始して放射線硬化性コーティング組成物を硬化させる活性化を通常含むフリーラジカル機構によって硬化する。本明細書に記載の紫外・可視放射線硬化性コーティング組成物に含まれるバインダの作製に用いられるモノマー、オリゴマー、又はプレポリマーに応じて、異なる光開始剤を使用することができる。フリーラジカル光開始剤の適切な例が当業者に公知であり、この例としては、アセトフェノン、ベンゾフェノン、ベンジルジメチルケタール、α−アミノケトン、α−ヒドロキシケトン、ホスフィンオキシド、及びホスフィンオキシド誘導体、並びにこれらの２つ以上の混合物が挙げられるが、これらに限定されない。カチオン光開始剤の適切な例が当業者に公知であり、この例としては、有機ヨードニウム塩（例えばジアリールヨードニウム塩）、オキソニウム（例えばトリアリールオキソニウム塩）、及びスルホニウム塩（例えばトリアリールスルホニウム塩）等のオニウム塩、並びにこれらの２つ以上の混合物が挙げられるが、これらに限定されない。有用な光開始剤の他の例は、「Ｃｈｅｍｉｓｔｒｙ  ＆  Ｔｅｃｈｎｏｌｏｇｙ  ｏｆ  ＵＶ  ＆  ＥＢ  Ｆｏｒｍｕｌａｔｉｏｎ  ｆｏｒ  Ｃｏａｔｉｎｇｓ，Ｉｎｋｓ  ＆  Ｐａｉｎｔｓ」、第３巻、「Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｏｌｙｍｅｒｉｚａｔｉｏｎ」、第２版、Ｊ．Ｖ．Ｃｒｉｖｅｌｌｏ及びＫ．Ｄｉｅｔｌｉｋｅｒ、Ｇ．Ｂｒａｄｌｅｙ編、ＳＩＴＡ  Ｔｅｃｈｎｏｌｏｇｙ  Ｌｉｍｉｔｅｄと提携したＪｏｈｎ  Ｗｉｌｅｙ  ＆  Ｓｏｎｓにより１９９８年に発行、等の標準的な教科書に見られる。また、効率的な硬化を実現するため、１つ又は複数の光開始剤と併せて増感剤を含むことが有利と考えられる。適切な光増感剤の一般的な例としては、イソプロピル−チオキサントン（ＩＴＸ）、１−クロロ−２−プロポキシ−チオキサントン（ＣＰＴＸ）、２−クロロ−チオキサントン（ＣＴＸ）、及び２，４−ジエチル−チオキサントン（ＤＥＴＸ）、並びにこれらの２つ以上の混合物が挙げられるが、これらに限定されない。紫外・可視放射線硬化性コーティング組成物に含まれる１つ又は複数の光開始剤は、好ましくは約０．１重量％〜約２０重量％、より好ましくは約１重量％〜約１５重量％の総量で存在し、重量パーセントは、紫外・可視放射線硬化性コーティング組成物の総重量に基���く。
【００５２】
[0051]本明細書に記載の放射線硬化性コーティング組成物は、１つ又は複数のマーカ物質若しくは追跡用添加物並びに／又は磁性材料（本明細書に記載の小板状磁性顔料粒子若しくは磁化可能顔料粒子とは異なる）、発光材料、導電材料、及び赤外線吸収材料から成る群から選択される１つ又は複数の機械可読材料をさらに含んでいてもよい。本明細書で使用されるとき、用語「機械可読材料」は、肉眼では確認できない少なくとも１つの特有の特性を示し、ある層に含まれることによって、特定の認証用機器の使用により前記層又は前記層を含む物品を認証する方法を提供可能な材料を表す。
【００５３】
[0052]本明細書に記載の放射線硬化性コーティング組成物は、有機顔料粒子、無機顔料粒子、及び有機色素から成る群から選択される１つ又は複数の着色成分並びに／又は１つ又は複数の添加剤をさらに含んでいてもよい。後者としては、粘度（例えば、溶媒、増粘剤、及び界面活性剤）、稠度（例えば、硬化防止剤、充填剤、及び可塑剤）、起泡性（例えば、消泡剤）、潤滑性（ワックス、オイル）、紫外線安定性（光安定剤）、密着性、帯電防止特性、保存性（重合防止剤）等の放射線硬化性コーティング組成物の物理的、流動学的、及び化学的パラメータの調整に用いられる化合物及び材料が挙げられるが、これらに限定されない。本明細書に記載の添加剤は、その添加剤の寸法のうちの少なくとも１つが１〜１０００ｎｍの範囲である、いわゆるナノ材料を含む、当技術分野において公知の量及び形態で放射線硬化性コーティング組成物中に存在していてもよい。
【００５４】
[0053]本明細書に記載の放射線硬化性コーティング組成物は、本明細書に記載の非球状磁性顔料粒子若しくは磁化可能顔料粒子を含む。非球状磁性顔料粒子若しくは磁化可能顔料粒子は、好ましくは約２重量％〜約４０重量％、より好ましくは約４重量％〜約３０重量％の量だけ存在する。この重量パーセントは、バインダ材料、非球状磁性顔料粒子若しくは磁化可能顔料粒子、及び放射線硬化性コーティング組成物のその他の任意選択的な成分を含む放射線硬化性コーティング組成物の総重量に基づく。
【００５５】
[0054]本明細書に記載の非球状磁性顔料粒子若しくは磁化可能顔料粒子は、形状が非球状であることから、硬化又は固化バインダ材料の少なくとも一部が透明である入射電磁放射線に対して非等方的な反射性を有するように規定されている。本明細書で使用されるとき、用語「非等方的な反射性」は、第１の角度からの入射放射線が粒子によりある（観察）方向（第２の角度）に反射される割合が粒子の配向の関数であること、すなわち、第１の角度に対する粒子の配向の変化に応じて観察方向への反射の大きさが異なり得ることを示す。本明細書に記載の非球状磁性顔料粒子若しくは磁化可能顔料粒子は、粒子の配向の変化によってその粒子による反射がある方向に変化するように、約２００〜約２５００ｎｍ、より好ましくは約４００〜約７００ｎｍの波長範囲の一部又は全部における入射電磁放射線に対して非等方的な反射性を有することが好ましい。当業者に公知の通り、本明細書に記載の磁性顔料粒子若しくは磁化可能顔料粒子は、すべての視角について同じ色を示す従来の顔料粒子と異なり、本明細書に記載の磁性顔料粒子若しくは磁化可能顔料粒子は、前述した通り非等方的な反射性を示す。
【００５６】
[0055]非球状磁性顔料粒子若しくは磁化可能顔料粒子は、扁長若しくは扁平な楕円体状、小板状、若しくは針状の粒子、又はこれらの２つ以上の混合物であることが好ましく、小板状の粒子であることがさらに好ましい。
【００５７】
[0056]本明細書に記載の非球状磁性顔料粒子若しくは磁化可能顔料粒子の適切な例としては、コバルト（Ｃｏ）、鉄（Ｆｅ）、ガドリニウム（Ｇｄ）、及びニッケル（Ｎｉ）から成る群から選択される磁性金属、鉄、マンガン、コバルト、ニッケル、及びこれらの２つ以上の混合物の磁性合金、クロム、マンガン、コバルト、鉄、ニッケル、及びこれらの２つ以上の混合物の磁性酸化物、並びにこれらの２つ以上の混合物を含む顔料粒子が挙げられるが、これらに限定されない。金属、合金、及び酸化物に関する用語「磁性」は、強磁性又はフェリ磁性金属、合金、及び酸化物を対象とする。クロム、マンガン、コバルト、鉄、ニッケル、又はこれらの２つ以上の混合物の磁性酸化物は、純粋又は混合酸化物であってもよい。磁性酸化物の例としては、赤鉄鉱（Ｆｅ２Ｏ３）、磁鉄鉱（Ｆｅ３Ｏ４）、二酸化クロム（ＣｒＯ２）、磁性フェライト（ＭＦｅ２Ｏ４）、磁性スピネル（ＭＲ２Ｏ４）、磁性ヘキサフェライト（ＭＦｅ１２Ｏ１９）、磁性オルソフェライト（ＲＦｅＯ３）、磁性ガーネット（Ｍ３Ｒ２（ＡＯ４）３）等の鉄酸化物が挙げられるが、これらに限定されない。ここで、Ｍは二価金属、Ｒは三価金属、Ａは四価金属を表す。
【００５８】
[0057]本明細書に記載の非球状磁性顔料粒子若しくは磁化可能顔料粒子の例としては、コバルト（Ｃｏ）、鉄（Ｆｅ）、ガドリニウム（Ｇｄ）、又はニッケル（Ｎｉ）等の磁性金属、及び鉄、コバルト、又はニッケルの磁性合金のうちの１つ又は複数から作られた磁気層Ｍを含む顔料粒子が挙げられるが、これらに限定されない。前記小板状磁性顔料粒子若しくは磁化可能顔料粒子は、１つ又は複数の追加の層を含む多層構造であってもよい。１つ又は複数の追加の層が、フッ化マグネシウム（ＭｇＦ２）等の金属フッ化物、酸化ケイ素（ＳｉＯ）、二酸化ケイ素（ＳｉＯ２）、酸化チタン（ＴｉＯ２）、硫化亜鉛（ＺｎＳ）、及び酸化アルミニウム（Ａｌ２Ｏ３）から成る群から選択される１つ又は複数の材料、より好ましくは二酸化ケイ素（ＳｉＯ２）から独立して作られた層Ａ、或いは金属及び金属合金から成る群から選択され、好ましくは反射性金属及び反射性金属合金から成る群から選択され、より好ましくはアルミニウム（Ａｌ）、クロム（Ｃｒ）、及びニッケル（Ｎｉ）から成る群から選択される１つ又は複数の材料、さらに好ましくはアルミニウム（Ａｌ）から独立して作られた層Ｂ、或いは前述したような１つ又は複数の層Ａと前述したような１つ又は複数の層Ｂとの組合せであることが好ましい。前述した多層構造である小板状磁性顔料粒子若しくは磁化可能顔料粒子の一般的な例としては、Ａ／Ｍ多層構造、Ａ／Ｍ／Ａ多層構造、Ａ／Ｍ／Ｂ多層構造、Ａ／Ｂ／Ｍ／Ａ多層構造、Ａ／Ｂ／Ｍ／Ｂ多層構造、Ａ／Ｂ／Ｍ／Ｂ／Ａ多層構造、Ｂ／Ｍ多層構造、Ｂ／Ｍ／Ｂ多層構造、Ｂ／Ａ／Ｍ／Ａ多層構造、Ｂ／Ａ／Ｍ／Ｂ多層構造、Ｂ／Ａ／Ｍ／Ｂ／Ａ多層構造が挙げられるがこれらに限定されず、ここで、層Ａ、磁気層Ｍ、及び層Ｂは前述した層から選択される。
【００５９】
[0058]本明細書に記載の非球状磁性顔料粒子若しくは磁化可能顔料粒子の少なくとも一部は、非球状光学可変磁性顔料粒子若しくは磁化可能顔料粒子及び／又は光学可変特性を持たない非球状磁性顔料粒子若しくは磁化可能顔料粒子によって構成されていてもよい。本明細書に記載の非球状磁性顔料粒子若しくは磁化可能顔料粒子の少なくとも一部が、非球状光学可変磁性顔料粒子若しくは磁化可能顔料粒子によって構成されることが好ましい。非球状光学可変磁性顔料粒子若しくは磁化可能顔料粒子の変色特性によってもたらされる公然のセキュリティは、本明細書に記載の非球状光学可変磁性顔料粒子若しくは磁化可能顔料粒子を含むインク、放射線硬化性コーティング組成物、コーティング、又は層を有する物品又はセキュリティ文書を人間の感覚のみで容易に検出、認識、及び／又はその考え得る偽造品から識別可能であるが、これに加えて、小板状光学可変磁性顔料粒子若しくは磁化可能顔料粒子の光学特性をＯＥＬ認識用の機械可読ツールとして使用してもよい。したがって、顔料粒子の光学（例えば、スペクトル）特性を解析する認証プロセスにおいて、秘密又は準秘密のセキュリティ機能として、非球状光学可変磁性顔料粒子若しくは磁化可能顔料粒子の光学特性を同時に使用してもよい。ＯＥＬを生成する放射線硬化性コーティング組成物に非球状光学可変磁性顔料粒子若しくは磁化可能顔料粒子を使用すると、セキュリティ文書用途におけるセキュリティ機能としてのＯＥＬの意義が高まる。そのような材料（すなわち、非球状光学可変磁性顔料粒子若しくは磁化可能顔料粒子）は、セキュリティ文書印刷業界用のためのものであって、一般には市販されていないからである。
【００６０】
[0059]さらに、本明細書に記載の非球状磁性顔料粒子若しくは磁化可能顔料粒子は、その磁性により機械可読であるため、それらの顔料粒子を含む放射線硬化性コーティング組成物は、例えば特定の磁気検出器により検出することができる。したがって、本明細書に記載の非球状磁性顔料粒子若しくは磁化可能顔料粒子を含む放射線硬化性コーティング組成物は、セキュリティ文書の秘密又は準秘密のセキュリティ要素（認証ツール）として使用可能である。
【００６１】
[0060]前述したように、非球状磁性顔料粒子若しくは磁化可能顔料粒子は、少なくとも一部が非球状光学可変磁性顔料粒子若しくは磁化可能顔料粒子によって構成されていることが好ましい。これらは、非球状磁性薄膜干渉顔料粒子、非球状磁性コレステリック液晶顔料粒子、磁性材料を含む非球状干渉被覆顔料粒子、及びこれらの２つ以上の混合物から成る群から選択可能であることがより好ましい。
【００６２】
[0061]磁性薄膜干渉顔料粒子は、当業者に公知であり、例えば、米国特許第ＵＳ４，８３８，６４８号、国際公開第２００２／０７３２５０Ａ２号、欧州特許第０６８６６７５号、国際公開第２００３／０００８０１Ａ２号、米国特許第６，８３８，１６６号、国際公開第２００７／１３１８３３Ａ１号、欧州特許出願公開第２４０２４０１号、及びこれらに引用された文献に開示されている。磁性薄膜干渉顔料粒子は、５層ファブリペロー多層構造を有する顔料粒子及び／又は６層ファブリペロー多層構造を有する顔料粒子及び／又は７層ファブリペロー多層構造を有する顔料粒子を含むことが好ましい。
【００６３】
[0062]好ましい５層ファブリペロー多層構造は、吸収体／誘電体／反射体／誘電体／吸収体の多層構造から成り、反射体及び／又は吸収体が磁気層でもある。反射体及び／又は吸収体が、ニッケル、鉄及び／若しくはコバルトを含む磁気層、並びに／又はニッケル、鉄及び／若しくはコバルトを含む磁性合金、並びに／又はニッケル（Ｎｉ）、鉄（Ｆｅ）及び／若しくはコバルト（Ｃｏ）を含む磁性酸化物であることが好ましい。
【００６４】
[0063]好ましい６層ファブリペロー多層構造は、吸収体／誘電体／反射体／磁性体／誘電体／吸収体の多層構造から成る。
【００６５】
[0064]好ましい７層ファブリペロー多層構造は、米国特許第４，８３８，６４８号等に開示されている吸収体／誘電体／反射体／磁性体／反射体／誘電体／吸収体の多層構造から成る。
【００６６】
[0065]本明細書に記載の反射体層は、金属及び金属合金から成る群から選択され、好ましくは反射性金属及び反射性金属合金から成る群から選択され、より好ましくはアルミニウム（Ａｌ）、銀（Ａｇ）、銅（Ｃｕ）、金（Ａｕ）、白金（Ｐｔ）、スズ（Ｓｎ）、チタン（Ｔｉ）、パラジウム（Ｐｄ）、ロジウム（Ｒｈ）、ニオブ（Ｎｂ）、クロム（Ｃｒ）、ニッケル（Ｎｉ）、及びこれらの合金から成る群から選択され、さらに好ましくはアルミニウム（Ａｌ）、クロム（Ｃｒ）、ニッケル（Ｎｉ）、及びこれらの合金から成る群から選択される１つ又は複数の材料から、さらに好ましくはアルミニウム（Ａｌ）から独立して作られることが好ましい。誘電体層は、フッ化マグネシウム（ＭｇＦ２）、フッ化アルミニウム（ＡｌＦ３）、フッ化セリウム（ＣｅＦ３）、フッ化ランタン（ＬａＦ３）、フッ化ナトリウムアルミニウム（例えばＮａ３ＡｌＦ６）、フッ化ネオジム（ＮｄＦ３）、フッ化サマリウム（ＳｍＦ３）、フッ化バリウム（ＢａＦ２）、フッ化カルシウム（ＣａＦ２）、フッ化リチウム（ＬｉＦ）等の金属フッ化物、及び酸化ケイ素（ＳｉＯ）、二酸化ケイ素（ＳｉＯ２）、酸化チタン（ＴｉＯ２）、酸化アルミニウム（Ａｌ２Ｏ３）等の金属酸化物から成る群から選択され、より好ましくはフッ化マグネシウム（ＭｇＦ２）及び二酸化ケイ素（ＳｉＯ２）から成る群から選択される１つ又は複数の材料から、さらに好ましくはフッ化マグネシウム（ＭｇＦ２）から独立して作られることが好ましい。吸収体層は、アルミニウム（Ａｌ）、銀（Ａｇ）、銅（Ｃｕ）、パラジウム（Ｐｄ）、白金（Ｐｔ）、チタン（Ｔｉ）、バナジウム（Ｖ）、鉄（Ｆｅ）、スズ（Ｓｎ）、タングステン（Ｗ）、モリブデン（Ｍｏ）、ロジウム（Ｒｈ）、ニオブ（Ｎｂ）、クロム（Ｃｒ）、ニッケル（Ｎｉ）、これらの金属酸化物、これらの金属硫化物、これらの金属炭化物、及びこれらの金属合金から成る群から選択され、より好ましくはクロム（Ｃｒ）、ニッケル（Ｎｉ）、これらの金属酸化物、及びこれらの金属合金から成る群から選択され、さらに好ましくはクロム（Ｃｒ）、ニッケル（Ｎｉ）、及びこれらの金属合金から成る群から選択される１つ又は複数の材料から独立して作られることが好ましい。磁気層は、ニッケル（Ｎｉ）、鉄（Ｆｅ）、及び／若しくはコバルト（Ｃｏ）、並びに／又はニッケル（Ｎｉ）、鉄（Ｆｅ）、及び／若しくはコバルト（Ｃｏ）を含む磁性合金、並びに／又はニッケル（Ｎｉ）、鉄（Ｆｅ）、及び／若しくはコバルト（Ｃｏ）を含む磁性酸化物を含むことが好ましい。７層ファブリペロー構造を含む磁性薄膜干渉顔料粒子が好ましい場合、磁性薄膜干渉顔料粒子が、Ｃｒ／ＭｇＦ２／Ａｌ／Ｎｉ／Ａｌ／ＭｇＦ２／Ｃｒ多層構造から成る吸収体／誘電体／反射体／磁性体／反射体／誘電体／吸収体の７層ファブリペロー多層構造を含むことが特に好ましく、ここで、Ｍは、ニッケル（Ｎｉ）、鉄（Ｆｅ）、及び／若しくはコバルト（Ｃｏ）、並びに／又はニッケル（Ｎｉ）、鉄（Ｆｅ）、及び／若しくはコバルト（Ｃｏ）を含む磁性合金、並びに／又はニッケル（Ｎｉ）、鉄（Ｆｅ）、及び／若しくはコバルト（Ｃｏ）を含む磁性酸化物を含む磁気層である。
【００６７】
[0066]本明細書に記載の磁性薄膜干渉顔料粒子は、人間の健康及び環境に安全であると考えられ、例えば５層ファブリペロー多層構造、６層ファブリペロー多層構造、及び７層ファブリペロー多層構造に基づく多層顔料粒子であってもよく、前記顔料粒子は、約４０重量％〜約９０重量％の鉄、約１０重量％〜約５０重量％のクロム、及び約０重量％〜約３０重量％のアルミニウムを含む、実質的にニッケルを含まない組成の磁性合金を含む１つ又は複数の磁気層を含む。人間の健康及び環境に安全であると考えられる多層顔料粒子の一般的な例は、参照により本明細書に完全に組み込まれている欧州特許出願公開第２４０２４０１号に見られる。
【００６８】
[0067]本明細書に記載の磁性薄膜干渉顔料粒子は通常、従来のウェブ上への異なる所要層の蒸着法によって製造される。例えば物理蒸着法（ＰＶＤ）、化学蒸着法（ＣＶＤ）、又は電界析出法によって所望数の層を蒸着した後、適切な溶媒中での剥離層の溶解又はウェブからの材料の剥離によって層スタックをウェブから除去する。そして、そのようにして得られた材料を粉砕して小板状顔料粒子にし、この小板状顔料粒子を、研削、ミル加工（例えばジェットミル加工プロセス等）、又は任意の適切な方法でさらに加工して、所要の大きさの顔料粒子を得る必要がある。得られる製品は、縁部が破砕され、形状が不規則で、アスペクト比が異なる平らな小板状顔料粒子から成る。適切な小板状磁性薄膜干渉顔料粒子の作製に関するさらなる情報が、例えば、参照により本明細書に組み込まれている欧州特許出願公開第１７１０７５６号及び欧州特許出願公開第１６６６５４６号に見られる。
【００６９】
[0068]光学可変特性を示す適切な磁性コレステリック液晶顔料粒子としては、磁性単層コレステリック液晶顔料粒子及び磁性多層コレステリック液晶顔料粒子が挙げられるが、これらに限定されない。そのような顔料粒子は、例えば国際公開第２００６／０６３９２６Ａ１号、米国特許第６，５８２，７８１号、及び米国特許第６，５３１，２２１号に開示されている。国際公開第２００６／０６３９２６Ａ１号は、高い輝度及び変色特性の他、磁化可能性等の特定の特性を有する単層及び前記単層から得られた顔料粒子を開示している。開示された単層及び前記単層の微粉砕により得られた顔料粒子は、３次元架橋したコレステリック液晶混合物及び磁性ナノ粒子を含む。米国特許第６，５８２，７８１号及び米国特許第６，４１０，１３０号は、配列がＡ１／Ｂ／Ａ２のコレステリック多層顔料粒子を開示している。ここで、Ａ１及びＡ２は、同じであっても異なっていてもよく、各々が少なくとも１つのコレステリック層を含む。Ｂは、層Ａ１及びＡ２から送られた光の全部又は一部を吸収するとともに磁気特性を自身に付与する中間層である。米国特許第６，５３１，２２１号は、配列がＡ／Ｂであり、任意選択でＣを含む小板状コレステリック多層顔料粒子を開示している。ここで、Ａ及びＣは、磁気特性を付与する顔料粒子を含む吸収層であり、Ｂはコレステリック層である。
【００７０】
[0069]１つ又は複数の磁性材料を含む適切な干渉被覆顔料としては、１つ又は複数の層で被覆されたコアから成る群から選択される基板から成る構造が挙げられるが、これに限定されない。ここで、コア又は１つ又は複数の層の少なくとも一方が磁性特性を有する。例えば、適切な干渉被覆顔料は、前述したような磁性材料から作られ、１つ又は複数の金属酸化物から作られた１つ又は複数の層で被覆されたコアを含むか、又は合成若しくは天然マイカ、層状ケイ酸塩（例えばタルク、カオリン、及びセリサイト）、ガラス（例えばホウケイ酸塩）、二酸化ケイ素（ＳｉＯ２）、酸化アルミニウム（Ａｌ２Ｏ３）、酸化チタン（ＴｉＯ２）、グラファイト、及びこれらの２つ以上の混合物から作られたコアから成る構造を有する。さらに、着色層等の１つ又は複数の追加の層が存在してもよい。
【００７１】
[0070]本明細書に記載の非球状磁性顔料粒子若しくは磁化可能顔料粒子を表面処理して、放射線硬化性コーティング組成物に生じ得る劣化から保護する、並びに／又は非球状磁性顔料粒子若しくは磁化可能顔料粒子の放射線硬化性コーティング組成物への取込みを容易にすることができる。通常、腐食防止材料及び／又は湿潤剤を用いることができる。
【００７２】
[0071]一実施形態によれば、非球状磁性顔料粒子若しくは磁化可能顔料粒子が小板状顔料粒子であることを前提として、本明細書に記載の光学効果層を生成するための方法は、第１の磁界発生装置の動的な磁界に対して本明細書に記載の放射線硬化性コーティング組成物を曝露することにより、小板状磁性顔料粒子若しくは磁化可能顔料粒子の少なくとも一部を二軸配向させるステップであって、ステップｉ）の後及びステップｉｉ）の前に実行されるステップをさらに含んでいてもよい。第２の磁界発生装置、特に本明細書に記載の磁気アセンブリの磁界に対してコーティング組成物をさらに曝露するステップの前に、第１の磁界発生装置の動的な磁界に対してコーティング組成物を曝露することにより、小板状磁性顔料粒子若しくは磁化可能顔料粒子の少なくとも一部を二軸配向させるこのようなステップを含む方法は、国際公開第２０１５／０８６２５７Ａ１号に開示されている。本明細書に記載の第１の磁界発生装置の動的な磁界に対する放射線硬化性コーティング組成物の曝露に続いて、内部の小板状磁性顔料粒子若しくは磁化可能顔料粒子がさらに移動及び回転し得るように放射線硬化性コーティング組成物が依然として湿潤又は柔軟な間に、本明細書に記載の装置を使用して、小板状磁性顔料粒子若しくは磁化可能顔料粒子をさらに再配向させる。
【００７３】
[0072]二軸配向を実行することは、２つの主軸が拘束されるように小板状磁性顔料粒子若しくは磁化可能顔料粒子を配向させることを意味する。すなわち、小板状磁性顔料粒子若しくは磁化可能顔料粒子の各々は、顔料粒子の平面に長軸を有し、顔料粒子の平面に直交する短軸を有するものと考えられる。小板状磁性顔料粒子若しくは磁化可能顔料粒子の長軸及び短軸は各々、動的な磁界に従って配向される。実用上は、これにより、空間中で互いに近く隣接する小板状磁性顔料粒子が本質的に互いに平行となる。二軸配向を実行するために、小板状磁性顔料粒子は、時間に強く依存する外部磁界を受ける必要がある。言い換えると、二軸配向によって、小板状磁性顔料粒子若しくは磁化可能顔料粒子の平面が（全方向に）隣接する小板状磁性顔料粒子若しくは磁化可能顔料粒子の平面に対して本質的に平行となるよう配向するように、小板状磁性顔料粒子若しくは磁化可能顔料粒子の平面が整列される。実施形態において、小板状磁性顔料粒子若しくは磁化可能顔料粒子の平面の前述した長軸及び長軸に垂直な短軸はいずれも、（全方向に）隣接する顔料粒子の長軸及び短軸が互いに整列するように、動的な磁界によって配向される。
【００７４】
[0073]一実施形態によれば、小板状磁性顔料粒子若しくは磁化可能顔料粒子の二軸配向を実行するステップによって、小板状磁性顔料粒子若しくは磁化可能顔料粒子の２つの主軸が基板表面に対して略平行となる磁気配向が得られる。そのような整列の場合、小板状磁性顔料粒子若しくは磁化可能顔料粒子は、基板の放射線硬化性コーティング組成物内で平坦化しており、基板表面と平行なそれぞれのＸ軸及びＹ軸（国際公開第２０１５／０８６２５７Ａ１号の図１に示す）の両方で配向されている。
【００７５】
[0074]別の実施形態によれば、小板状磁性顔料粒子若しくは磁化可能顔料粒子の二軸配向を実行するステップによって、小板状磁性顔料粒子若しくは磁化可能顔料粒子が基板表面と略平行なＸＹ平面内の第１の軸と、基板表面に対して略非ゼロの仰角で前記第１の軸と略垂直な第２の軸とを有する磁気配向が得られる。
【００７６】
[0075]別の実施形態によれば、小板状磁性顔料粒子若しくは磁化可能顔料粒子の二軸配向を実行するステップによって、小板状磁性顔料粒子若しくは磁化可能顔料粒子のＸＹ平面が仮想回転楕円体表面に対して略平行となる磁気配向が得られる。
【００７７】
[0076]小板状磁性顔料粒子若しくは磁化可能顔料粒子を二軸配向させる特に好ましい磁界発生装置が、欧州特許出願公開第２１５７１４１号に開示されている。欧州特許出願公開第２１５７１４１号に開示された磁界発生装置は、Ｘ軸及びＹ軸という両主軸が基板表面に対して略平行になるまで小板状磁性顔料粒子若しくは磁化可能顔料粒子を急激に振動させる方向を変化させる動的な磁界を与える。すなわち、小板状磁性顔料粒子若しくは磁化可能顔料粒子は、基板表面に略平行なＸ軸及びＹ軸との安定したシート状構成になり、前記２次元で平坦化するまで回転する。
【００７８】
[0077]小板状磁性顔料粒子若しくは磁化可能顔料粒子を二軸配向させる特に好ましい他の磁界発生装置は、直線状の永久磁石ハルバッハ配列、すなわち磁化方向が異なる複数の磁石を備えたアセンブリを含む。ハルバッハ永久磁石の詳細な説明が、Ｚ．Ｑ．Ｚｈｕ及びＤ．Ｈｏｗｅ（Ｈａｌｂａｃｈ  ｐｅｒｍａｎｅｎｔ  ｍａｇｎｅｔ  ｍａｃｈｉｎｅｓ  ａｎｄ  ａｐｐｌｉｃａｔｉｏｎｓ：ａ  ｒｅｖｉｅｗ，ＩＥＥ．Ｐｒｏｃ．Ｅｌｅｃｔｒｉｃ  Ｐｏｗｅｒ  Ａｐｐｌ．、２００１、１４８、２９９〜３０８ページ）により示される。そのようなハルバッハ配列により発生する磁界は、一側に集中し、他側では略ゼロにまで弱まるという特性を有する。同時係属の欧州特許出願第１４１９５１５９．０号は、小板状磁性顔料粒子若しくは磁化可能顔料粒子を二軸配向させる適切な装置であって、ハルバッハ円筒アセンブリを備えた装置を開示している。小板状磁性顔料粒子若しくは磁化可能顔料粒子を二軸配向させる特に好ましい他の磁界発生装置は、回転磁石であり、それぞれの直径に沿って本質的に磁化されるディスク状の回転磁石又は磁石アセンブリを含む。適切な回転磁石又は磁石アセンブリが、米国特許出願公開第２００７／０１７２２６１Ａ１号に記載されており、半径方向に対称な時間可変磁界を発生させることによって、未硬化又は未固化コーティング組成物の小板状磁性顔料粒子若しくは磁化可能顔料粒子の二軸配向が可能になる。これらの磁石又は磁石アセンブリは、外部のモータに接続されたシャフト（又は、スピンドル）によって駆動される。中国特許第１０２５２９３２６Ｂ号は、小板状磁性顔料粒子若しくは磁化可能顔料粒子を二軸配向させるのに適していると思われる回転磁石を備えた磁界発生装置の例を開示している。好ましい実施形態において、小板状磁性顔料粒子若しくは磁化可能顔料粒子を二軸配向させる適切な磁界発生装置は、非磁性材料、好ましくは非導電性材料から作られたハウジング内に拘束された、シャフトのないディスク状回転磁石又は磁石アセンブリであり、ハウジングに巻回された１つ又は複数の磁石ワイヤコイルによって駆動される。そのようなシャフトのないディスク状回転磁石又は磁石アセンブリの例が、国際公開第２０１５／０８２３４４Ａ１号及び同時係属の欧州特許出願第１４１８１９３９．１号に開示されている。
【００７９】
[0078]本明細書に記載の基板は、紙若しくはセルロース等のその他の繊維材料、紙含有材料、ガラス、金属、セラミック、プラスチック及びポリマー、金属化プラスチック又はポリマー、複合材料、並びにこれらの混合物又は組合せから成る群から選択されることが好ましい。一般的な紙、紙状、又はその他の繊維材料は、アバカ、綿、麻、木材パルプ、及びこれらの混合を含む様々な繊維から作られるが、これらに限定されない。当業者に周知の通り、紙幣には綿及び綿／麻混合物が好ましく、紙幣以外のセキュリティ文書には、一般に木材パルプが用いられている。プラスチック及びポリマーの一般的な例としては、ポリエチレン（ＰＥ）及びポリプロピレン（ＰＰ）等のポリオレフィン、ポリアミド、ポリ（エチレンテレフタレート）（ＰＥＴ）、ポリ（１，４−ブチレンテレフタレート）（ＰＢＴ）、ポリ（エチレン２，６−ナフトエート）（ＰＥＮ）等のポリエステル、及びポリ塩化ビニル（ＰＶＣ）が挙げられる。基板としては、タイベック（Ｔｙｖｅｋ）（登録商標）という商標で販売されているようなスパンボンドオレフィン繊維も使用可能である。金属化プラスチック又はポリマーの一般的な例としては、金属が表面に連続的又は不連続的に配設された前述のプラスチック又はポリマー材料が挙げられる。金属の一般的な例としては、アルミニウム（Ａｌ）、クロム（Ｃｒ）、銅（Ｃｕ）、金（Ａｕ）、鉄（Ｆｅ）、ニッケル（Ｎｉ）、銀（Ａｇ）、これらの組合せ、又は前記金属の２つ以上の合金が挙げられるが、これらに限定されない。前述したプラスチック又はポリマー材料の金属化は、電着プロセス、高真空被覆プロセス、又はスパッタリングプロセスによって行うことができる。複合材料の一般的な例としては、紙及び前述したような少なくとも１つのプラスチック若しくはポリマー材料の多層構造又は積層、並びに前述したような紙状又は繊維材料に組み込まれたプラスチック及び／若しくはポリマー繊維等が挙げられるが、これらに限定されない。当然、基板は、サイジング剤、漂白剤、加工助剤、補強又は湿潤増強剤等、当業者に公知のさらなる添加剤を含んでいてもよい。本明細書に記載の基板を、ウェブ（例えば、前述した材料の連続シート）の形態又はシートの形態で提供してもよい。本発明に従って生成されたＯＥＬがセキュリティ文書上にある場合は、前記セキュリティ文書の偽造及び違法複製に対するセキュリティレベル及び耐性をさらに高くすることを目的として、基板が、印刷、被覆、レーザマーキング、又はレーザ穿孔証印、透かし、セキュリティスレッド、繊維、プランシェット、発光化合物、窓、箔、デカール、及びこれらの２つ以上の組合せを備えていてもよい。セキュリティ文書の偽造及び違法複製に対するセキュリティレベル及び耐性をさらに高くするという同じ目的で、前記基板が、１つ又は複数のマーカ物質若しくは追跡用添加物並びに／又は機械可読物質（例えば、発光物質、紫外／可視／赤外線吸収物質、磁性物質、及びこれらの組合せ）を含んでいてもよい。
【００８０】
[0079]また、本明細書に記載のような硬化した放射線硬化性コーティング組成物中に配向された非球状磁性顔料粒子若しくは磁化可能顔料粒子を含む、本明細書に記載のようなＯＥＬ（ｘ１０）を本明細書に記載の基板（ｘ２０）に生成するための磁気アセンブリ（ｘ３０）、及び前記磁気アセンブリ（ｘ３０）を使用する方法が本明細書に記載される。
【００８１】
[0080]磁気アセンブリ（ｘ３０）は、
単一のループ状磁石又はループ状構成に配設された２つ以上の双極子磁石の組合せであり、半径方向磁化を有するループ状磁界発生装置（ｘ３１）と、
基板（ｘ２０）表面に略垂直な磁気軸を有する単一の双極子磁石（ｘ３２）又は各々が基板（ｘ２０）表面に略垂直な磁気軸を有する２つ以上の双極子磁石（ｘ３２）であって、単一の双極子磁石（ｘ３２）又は２つ以上の双極子磁石（ｘ３２）が、単一のループ状磁石（ｘ３１）により規定されたループ内に部分的に、ループ内に、若しくはループ上に位置し、或いはループ状構成に配設された２つ以上の双極子磁石（ｘ３１）により規定されたループ内に位置し、ループ状磁界発生装置（ｘ３１）を形成する単一のループ状磁石又は２つ以上の双極子磁石のＮ極が前記ループ状磁界発生装置（ｘ３１）の周囲側を向いているときに、前記単一の双極子磁石（ｘ３２）のＳ極又は前記２つ以上の双極子磁石（ｘ３２）の各々のＳ極が基板（ｘ２０）表面側を向き、或いはループ状磁界発生装置（ｘ３１）を形成する単一のループ状磁石又は２つ以上の双極子磁石のＳ極が前記ループ状磁界発生装置（ｘ３１）の周囲側を向いているときに、前記単一の双極子磁石（ｘ３２）のＮ極又は前記２つ以上の双極子磁石（ｘ３２）の各々のＮ極が基板（ｘ２０）表面側を向く双極子磁石（ｘ３２）と、
任意選択で、本明細書に記載の１つ又は複数のループ状磁極片（ｘ３３）であって、単一の双極子磁石（ｘ３２）又は２つ以上の双極子磁石（ｘ３２）が前記１つ又は複数のループ状磁極片（ｘ３３）のループに配設されるループ状磁極片（ｘ３３）と、
任意選択で、本明細書に記載の１つ又は複数の双極子磁石（ｘ３４）であって、前記１つ又は複数の双極子磁石（ｘ３４）の各々が基板（ｘ２０）に略垂直な磁気軸を有し、単一の双極子磁石（ｘ３２）又は２つ以上の双極子磁石（ｘ３２）のＳ極が基板（ｘ２０）側を向いているときに、前記１つ又は複数の双極子磁石（ｘ３４）のＮ極が基板（ｘ２０）表面側を向き、或いは前記１つ又は複数の双極子磁石（ｘ３４）の各々が基板（ｘ２０）に略垂直な磁気軸を有し、単一の双極子磁石（ｘ３２）又は２つ以上の双極子磁石（ｘ３２）のＮ極が基板（ｘ２０）側を向いているときに、前記１つ又は複数の双極子磁石（ｘ３４）のＳ極が基板（ｘ２０）表面側を向いている双極子磁石（ｘ３４）と、任意選択で１つ又は複数の磁極片（ｘ３５）とを備える。
【００８２】
[0081]本明細書に記載の磁気アセンブリ（ｘ３０）は、本明細書に記載のループ状磁界発生装置（ｘ３１）を保持するための１つ又は複数の支持母材（ｘ３６）と、本明細書に記載の単一の双極子磁石（ｘ３２）又は２つ以上の双極子磁石（ｘ３２）と、本明細書に記載の任意選択的な１つ又は複数のループ状磁極片（ｘ３３）と、本明細書に記載の任意選択的な１つ又は複数の双極子磁石（ｘ３４）と、本明細書に記載の任意選択的な１つ又は複数の磁極片（ｘ３５）とを備えていてもよい。
【００８３】
[0082]本明細書に記載の１つ又は複数の支持母材（ｘ３６）は、１つ又は複数の非磁性材料から独立して作られる。非磁性材料は、例えばエンジニアリングプラスチック及びポリマー、アルミニウム、アルミニウム合金、チタン、チタン合金、並びにオーステナイト鋼（すなわち、非磁性鋼）等の低導電性材料、非導電性材料、及びこれらの混合物から成る群から選択されることが好ましい。エンジニアリングプラスチック及びポリマーとしては、ポリアリールエーテルケトン（ＰＡＥＫ）及びその誘導体であるポリエーテルエーテルケトン（ＰＥＥＫ）、ポリエーテルケトンケトン（ＰＥＫＫ）、ポリエーテルエーテルケトンケトン（ＰＥＥＫＫ）、及びポリエーテルケトンエーテルケトンケトン（ＰＥＫＥＫＫ）、ポリアセタール、ポリアミド、ポリエステル、ポリエーテル、コポリエーテルエステル、ポリイミド、ポリエーテルイミド、高密度ポリエチレン（ＨＤＰＥ）、超高分子量ポリエチレン（ＵＨＭＷＰＥ）、ポリブチレンテレフタレート（ＰＢＴ）、ポリプロピレン、アクリロニトリルブタジエンスチレン（ＡＢＳ）コポリマー、フッ素化及びパーフルオロポリエチレン、ポリスチレン、ポリカーボネート、ポリフェニレンスルファイド（ＰＰＳ）、並びに液晶ポリマーが挙げられるが、これらに限定されない。好ましい材料は、ＰＥＥＫ（ポリエーテルエーテルケトン）、ＰＯＭ（ポリオキシメチレン）、ＰＴＦＥ（ポリテトラフルオロエチレン）、ナイロン（登録商標）（ポリアミド）、及びＰＰＳである。
【００８４】
[0083]２つ以上の支持母材を使用するとき、すなわち２つ以上の支持母材（ｘ３６ａ、ｘ３６ｂ等）を使用するとき、これら２つ以上の支持母材のうちの１つの最上面とこれら２つ以上の支持母材のうちの他のものの最下面との距離（ｄ）が、約０ｍｍ〜約５ｍｍであることが好ましく、距離（ｄ）が０であることがより好ましい。
【００８５】
[0084]本明細書に記載の磁気アセンブリ（ｘ３０）はループ状磁界発生装置（ｘ３１）を備え、このループ状磁界発生装置（ｘ３１）は、
ｉ）単一のループ状磁石から作られていても、
ｉｉ）ループ状構成に配設された２つ以上の双極子磁石の組合せであってもよい。
【００８６】
[0085]一実施形態によれば、ループ状磁界発生装置（ｘ３１）は単一のループ状磁石であり、このループ状磁石は、基板（ｘ２０）表面に略平行な磁気軸を有し、半径方向を有し、すなわち、上から見た（すなわち基板（ｘ２０）側から見た）ときに、磁気軸がループ状磁石のループの中央領域から周囲を向いており、言い換えると、Ｎ極又はＳ極がループ状双極子磁石のループの中央領域側に半径方向に向いている。
【００８７】
[0086]一実施形態によれば、ループ状磁界発生装置（ｘ３１）は、ループ状構成に配設された２つ以上の双極子磁石の組合せであり、２つ以上の双極子磁石の各々が基板（ｘ２０）表面に略平行な磁気軸を有する。本明細書に記載の組合せの２つ以上の双極子磁石のすべてのＮ極又はＳ極がループ状構成の中央領域側を向いているため、半径方向磁化が生じる。ループ状構成に配設された２つ以上の双極子磁石の組合せの一般的な例として、円形ループ状構成に配設された２つの双極子磁石の組合せ、三角形ループ状構成に配設された３個の双極子磁石の組合せ、又は正方形若しくは長方形ループ状構成に配設された４個の双極子磁石の組合せが挙げられるが、これらに限定されない。
【００８８】
[0087]ループ状磁界発生装置（ｘ３１）を、１つ又は複数の支持母材（ｘ３６）内に部分的に又は１つ又は複数の支持母材（ｘ３６）内に対称に配設しても、１つ又は複数の支持母材（ｘ３６）内に部分的に又は１つ又は複数の支持母材（ｘ３６）内に非対称に配設してもよい。
【００８９】
[0088]ループ状磁石及びループ状構成に配設された２つ以上の双極子磁石（ｘ３１）は、高保磁力材料（強磁性材料とも称する）から独立して作られることが好ましい。適切な高保磁力材料は、少なくとも２０ｋＪ／ｍ３、好ましくは少なくとも５０ｋＪ／ｍ３、より好ましくは少なくとも１００ｋＪ／ｍ３、さらに好ましくは少なくとも２００ｋＪ／ｍ３のエネルギー積の最大値（ＢＨ）ｍａｘを有する材料である。双極子磁石は、例えばアルニコ５（Ｒ１−１−１）、アルニコ５ＤＧ（Ｒ１−１−２）、アルニコ５−７（Ｒ１−１−３）、アルニコ６（Ｒ１−１−４）、アルニコ８（Ｒ１−１−５）、アルニコ８ＨＣ（Ｒ１−１−７）、及びアルニコ９（Ｒ１−１−６）等のアルニコ、化学式ＭＦｅ１２０１９のヘキサフェライト（例えばストロンチウムヘキサフェライト（ＳｒＯ＊６Ｆｅ２０３）又はバリウムヘキサフェライト（ＢａＯ＊６Ｆｅ２０３））、化学式ＭＦｅ２０４のハードフェライト（例えばコバルトフェライト（ＣｏＦｅ２０４）又は磁鉄鉱（Ｆｅ３Ｏ４）、Ｍは二価金属イオン）、セラミック８（ＳＩ−１−５）、ＲＥＣｏ５（ＲＥ＝Ｓｍ又はＰｒ）、ＲＥ２ＴＭ１７（ＲＥ＝Ｓｍ、ＴＭ＝Ｆｅ、Ｃｕ、Ｃｏ、Ｚｒ、Ｈｆ）、ＲＥ２ＴＭ１４Ｂ（ＲＥ＝Ｎｄ、Ｐｒ、Ｄｙ、ＴＭ＝Ｆｅ、Ｃｏ）から成る群から選択される希土類磁性材料、Ｆｅ、Ｃｒ、Ｃｏの異方性合金、ＰｔＣｏ、ＭｎＡｌＣ、ＲＥコバルト５／１６、ＲＥコバルト１４の群から選択される材料から成る群から選択される１つ又は複数の焼結又はポリマー結合磁性材料から作られることが好ましい。棒状磁石の高保磁力材料は、希土類磁性材料から成る群から選択されることが好ましく、Ｎｄ２Ｆｅ１４Ｂ及びＳｍＣｏ５から成る群から選択されることがより好ましい。特に好ましいのは、ストロンチウムヘキサフェライト（ＳｒＦｅ１２Ｏ１９）又はネオジム−鉄−ホウ素（Ｎｄ２Ｆｅ１４Ｂ）粉末等の永久磁石充填剤をプラスチック系又はゴム系母材に含む、加工が容易な永久磁石複合材料である。
【００９０】
[0089]一実施形態によれば、本明細書に記載の磁気アセンブリ（ｘ３０）は、本明細書に記載のようなループ状磁界発生装置（ｘ３１）と、本明細書に記載のような単一の双極子磁石（ｘ３２）又は２つ以上の双極子磁石（ｘ３２）とを備える。
【００９１】
[0090]一実施形態によれば、本明細書に記載の磁気アセンブリ（ｘ３０）は、本明細書に記載の単一の双極子磁石（ｘ３２）を備え、前記単一の双極子磁石（ｘ３２）は、基板（ｘ２０）表面に略垂直な磁気軸を有し、ループ状磁界発生装置を形成する単一のループ状磁石（ｘ３１）又は２つ以上の双極子磁石のＮ極が前記ループ状磁界発生装置（ｘ３１）の周囲側を向いているときに、単一の双極子磁石（ｘ３２）のＳ極が基板（ｘ２０）表面側を向き、或いはループ状磁界発生装置（ｘ３１）を形成する単一のループ状磁石又は２つ以上の双極子磁石のＳ極が前記ループ状磁界発生装置（ｘ３１）の周囲側を向いているときに、単一の双極子磁石（ｘ３２）のＮ極が基板（ｘ２０）表面側を向いている。
【００９２】
[0091]別の実施形態によれば、本明細書に記載の磁気アセンブリ（ｘ３０）は、本明細書に記載の２つ以上の双極子磁石（ｘ３２）を備え、前記２つ以上の双極子磁石（ｘ３２）の各々が基板（ｘ２０）表面に略垂直な磁気軸を有し、ループ状磁界発生装置（ｘ３１）を形成する単一のループ状磁石（ｘ３１）又は２つ以上の双極子磁石のＮ極が前記ループ状磁界発生装置（ｘ３１）の周囲側を向いているときに、前記２つ以上の双極子磁石（ｘ３２）の各々のＳ極が基板（ｘ２０）表面側を向き、或いはループ状磁界発生装置（ｘ３１）を形成する単一のループ状磁石（ｘ３１）又は２つ以上の双極子磁石のＳ極が前記ループ状磁界発生装置（ｘ３１）の周囲側を向いているときに、前記２つ以上の双極子磁石（ｘ３２）の各々のＮ極が基板（ｘ２０）表面側を向いている。
【００９３】
[0092]単一の双極子磁石（ｘ３２）及び２つ以上の双極子磁石（ｘ３２）は、ループ状磁石（ｘ３１）について前述したような強磁性材料から独立して作られることが好ましい。
【００９４】
[0093]一実施形態によれば、例えば図４Ａに示すように、本明細書に記載の磁気アセンブリ（ｘ３０）は、本明細書に記載のようなループ状磁界発生装置（ｘ３１）と、本明細書に記載のような単一の双極子磁石（ｘ３２）又は２つ以上の双極子磁石（ｘ３２）と、１つ又は複数のループ状磁極片（ｘ３３）とを備える。
【００９５】
[0094]本明細書に記載の単一の双極子磁石（ｘ３２）又は２つ以上の双極子磁石（ｘ３２）は、前記１つ又は複数のループ状磁極片（ｘ３３）のループに配設される。単一の双極子磁石（ｘ３２）又は２つ以上の双極子磁石（ｘ３２）及び１つ又は複数のループ状磁極片（ｘ３３）は、ループ状双極子磁石（ｘ３１）内に部分的に、ループ状双極子磁石（ｘ３１）内に、若しくはループ状双極子磁石（ｘ３１）上に独立して配設され、或いはループ状構成に配設された双極子磁石の組合せ内に部分的に、組合せ内に、若しくは組合せ上に独立して配設されることが好ましい。単一の双極子磁石（ｘ３２）又は２つ以上の双極子磁石（ｘ３２）及び１つ又は複数のループ状磁極片（ｘ３３）を、ループ状磁界発生装置（ｘ３１）のループ内に、ループ内に部分的に、若しくはループ上に対称又は非対称に独立して配設することができる。
【００９６】
[0095]磁極片は、軟磁性材料から構成された構造を示す。軟磁性材料は、低保磁力及び高飽和度を有する。適切な低保磁力の高飽和材料は、１０００Ａｍ−１より低い保磁力を有し、高速磁化及び減磁を可能にする。材料の飽和は、少なくとも０．１テスラであることが好ましく、少なくとも１．０テスラであることがより好ましく、少なくとも２テスラであることがさらに好ましい。本明細書に記載の低保磁力の高飽和材料としては、軟磁性鉄（焼鈍鉄及びカルボニル鉄による）、ニッケル、コバルト、マンガン−亜鉛フェライト又はニッケル−亜鉛フェライト等のソフトフェライト、ニッケル−鉄合金（パーマロイ型材料等）、コバルト−鉄合金、ケイ素鉄、及びＭｅｔｇｌａｓ（登録商標）（鉄−ボロン合金）等のアモルファス金属合金、好ましくは純鉄及びケイ素鉄（電磁鋼）、並びにコバルト−鉄合金及びニッケル−鉄合金（パーマロイ型材料）、より好ましくは鉄が挙げられるが、これらに限定されない。磁極片は、磁石により発生した磁界の指向に役立つ。
【００９７】
[0096]一実施形態によれば、例えば図５に示すように、本明細書に記載の磁気アセンブリ（ｘ３０）は、本明細書に記載のようなループ状磁界発生装置（ｘ３１）と、本明細書に記載のような単一の双極子磁石（ｘ３２）又は２つ以上の双極子磁石（ｘ３２）と、本明細書に記載のような１つ又は複数の双極子磁石（ｘ３４）と、任意選択で、本明細書に記載のような１つ又は複数のループ状磁極片（ｘ３３）とを備える。
【００９８】
[0097]一実施形態によれば、本明細書に記載の１つ又は複数の双極子磁石（ｘ３４）を、ループ状磁界発生装置（ｘ３１）の下方及び単一の双極子磁石（ｘ３２）の下方又は２つ以上の双極子磁石（ｘ３２）の下方に配置してもよい。別の実施形態によれば、本明細書に記載の１つ又は複数の双極子磁石（ｘ３４）を、ループ状磁界発生装置（ｘ３１）の上に少なくとも部分的に配置してもよい。別の実施形態によれば、本明細書に記載の１つ又は複数の双極子磁石（ｘ３４）を、ループ状磁界発生装置（ｘ３１）と同一平面上に配置してもよい。
【００９９】
[0098]本明細書に記載の１つ又は複数の双極子磁石（ｘ３４）の各々が基板（ｘ２０）に略垂直な磁気軸を有し、単一の双極子磁石（ｘ３２）又は２つ以上の双極子磁石（ｘ３２）のＳ極が基板（ｘ２０）側を向いているときに、１つ又は複数の双極子磁石（ｘ３４）のＮ極が基板（ｘ２０）表面側を向き、或いは１つ又は複数の双極子磁石（ｘ３４）の各々が基板（ｘ２０）に略垂直な磁気軸を有し、単一の双極子磁石（ｘ３２）又は２つ以上の双極子磁石（ｘ３２）のＮ極が基板（ｘ２０）側を向いているときに、１つ又は複数の双極子磁石（ｘ３４）のＳ極が基板（ｘ２０）表面側を向いている。
【０１００】
[0099]本明細書に記載の１つ又は複数の双極子磁石（ｘ３４）は、ループ状磁石（ｘ３１）について前述したような強磁性材料から独立して作られることが好ましい。
【０１０１】
[00100]本明細書に記載の１つ又は複数の双極子磁石（ｘ３４）を、１つ又は複数の支持母材（ｘ３６）内に部分的に又は１つ又は複数の支持母材（ｘ３６）内に対称に配設しても、１つ又は複数の支持母材（ｘ３６）内に部分的に又は１つ又は複数の支持母材（ｘ３６）内に非対称に配設してもよい。
【０１０２】
[00101]一実施形態によれば、本明細書に記載の磁気アセンブリ（ｘ３０）は、本明細書に記載のようなループ状磁界発生装置（ｘ３１）、本明細書に記載のような単一の双極子磁石（ｘ３２）又は２つ以上の双極子磁石（ｘ３２）、１つ又は複数の磁極片（ｘ３５）、任意選択で本明細書に記載のような１つ又は複数のループ状磁極片（ｘ３３）、及び任意選択で本明細書に記載のような１つ又は複数の双極子磁石（ｘ３４）を備え、前記１つ又は複数の磁極片（ｘ３５）が、ループ状磁界発生装置（ｘ３１）の下方及び単一の双極子磁石（ｘ３２）又は２つ以上の双極子磁石（ｘ３２）の下方に配置されている。
【０１０３】
[00102]１つ又は複数の磁極片（ｘ３５）は、ループ状磁極片又は中実状（ｓｏｌｉｄ−ｓｈａｐｅｄ）磁極片（すなわち、前記磁極片の材料のない中央領域を含まない磁極片）、好ましくは中実状磁極片、より好ましくはディスク状磁極片であってよい。
【０１０４】
[00103]１つ又は複数の磁極片（ｘ３５）を、ループ状磁界発生装置（ｘ３１）の上に配置してもよい。或いは、１つ又は複数の磁極片（ｘ３５）を、ループ状磁界発生装置（ｘ３１）の下方及び単一の双極子磁石（ｘ３２）又は２つ以上の双極子磁石（ｘ３２）の下方に配置してもよく、これが好ましい。
【０１０５】
[00104]１つ又は複数の磁極片（ｘ３５）は、１つ又は複数のループ状磁極片（ｘ３３）について前述したような低保磁力の高飽和材料から独立して作られることが好ましい。
【０１０６】
[00105]１つ又は複数の磁極片（ｘ３５）の最上面と、本明細書に記載の磁気アセンブリ（ｘ３０）のループ状磁界発生装置（ｘ３１）、単一の双極子磁石（ｘ３２）又は２つ以上の双極子磁石（ｘ３２）、任意選択的な１つ又は複数のループ状磁極片（ｘ３３）、任意選択的な１つ又は複数の双極子磁石（ｘ３４）、及び１つ又は複数の支持母材（ｘ３６）の最下面との距離（ｅ）は、約０ｍｍ〜約１０ｍｍであることが好ましく、約０ｍｍ〜約５ｍｍであることがより好ましい。
【０１０７】
[00106]本明細書に記載の磁気アセンブリ（ｘ３０）のループ状磁界発生装置（ｘ３１）、単一の双極子磁石（ｘ３２）又は２つ以上の双極子磁石（ｘ３２）、任意選択的な１つ又は複数のループ状磁極片（ｘ３３）、任意選択的な１つ又は複数の双極子磁石（ｘ３４）、及び１つ又は複数の支持母材（ｘ３６）の最上面と、磁気アセンブリ（ｘ３０）に面した基板（ｘ２０）の下面との距離（ｈ）は、約０ｍｍ〜約１０ｍｍであることが好ましく、約０ｍｍ〜約５ｍｍであることがより好ましい。
【０１０８】
[00107]ループ状磁界発生装置（ｘ３１）の材料、双極子磁石（ｘ３２）の材料、１つ又は複数のループ状磁極片（ｘ３３）の材料、１つ又は複数の双極子磁石（ｘ３４）の材料、１つ又は複数の磁極片（ｘ３５）の材料、及び距離（ｄ）、（ｈ）、（ｅ）は、磁石アセンブリ（ｘ３０）により発生した磁界と１つ又は複数の磁極片（ｘ３５）との相互作用により生じる磁界が本明細書に記載の光学効果層の生成に適したものとなるように選択される。磁石アセンブリ（ｘ３０）により発生した磁界と１つ又は複数の磁極片（ｘ３５）とは相互作用して、結果として生じる装置の磁界が基板の未硬化の放射線硬化性コーティング組成物中の非球状磁性顔料粒子若しくは磁化可能顔料粒子を配向させることができる。これらの顔料粒子は、装置の磁界に配設されて、光学効果層を傾斜させることにより形状が変化する１つ又は複数のループ状体の光学的印象を生み出す。
【０１０９】
[00108]図１は、本発明による、非球状磁性顔料粒子若しくは磁化可能顔料粒子を含む光学効果層（ＯＥＬ）（１１０）を基板（１２０）に生成するのに適した磁気アセンブリ（１３０）の例を示す。磁気アセンブリ（１３０）は、支持母材（１３６）、ループ状磁界発生装置（１３１）、特にリングループ状構成に配設された１５個の双極子磁石の組合せ、及び単一の双極子磁石（１３２）を備える。
【０１１０】
[00109]ループ状磁界発生装置（１３１）は、リングループ状構成（１３１）に配設された１５個の双極子磁石の組合せから作られ、前記１５個の双極子磁石の各々が基板（１２０）に平行な磁気軸を有する。１５個の双極子磁石の各々のＮ極が、前記ループ状磁界発生装置（１３１）の中央領域側を向き、Ｓ極が前記ループ状磁界発生装置（１３１）の周囲側に半径方向に向いているため、半径方向磁化が生じる。
【０１１１】
[00110]磁気アセンブリ（１３０）は、ａ）リングループ状構成に配設された１５個の双極子磁石の組合せであるループ状磁界発生装置（１３１）と、ｂ）単一の双極子磁石（１３２）とを備える。図１に示すように、単一の双極子磁石（１３２）を、リング状磁界発生装置（１３１）のループ内に部分的に対称に配設することができる。
【０１１２】
[00111]単一の双極子磁石（１３２）の磁気軸は基板（１２０）表面に略垂直で、Ｎ極は基板（１２０）側を向いている。
【０１１３】
[00112]支持母材（１３６）、ループ状磁界発生装置（１３１）、及び単一の双極子磁石（１３２）の最上面（すなわち、図１の単一の双極子磁石（１３２）の上面）と磁気アセンブリ（１３０）に面した基板（１２０）の下面との距離は、約０．１ｍｍ〜約１０ｍｍであることが好ましく、約０．２ｍｍ〜約５ｍｍであることがより好ましい。
【０１１４】
[00113]図１Ａ、図１Ｂに示す磁気アセンブリにより生成されたＯＥＬが図１Ｃに示される。
【０１１５】
[00114]図２は、本発明による、非球状磁性顔料粒子若しくは磁化可能顔料粒子を含む光学効果層（ＯＥＬ）（２１０）を基板（２２０）に生成するのに適した磁気アセンブリ（２３０）の例を示す。磁気アセンブリ（２３０）は、支持母材（２３６）、ループ状磁界発生装置（２３１）、特に三角形ループ状構成に配設された３個の双極子磁石の組合せ、及び単一の双極子磁石（２３２）を備える。
【０１１６】
[00115]ループ状磁界発生装置（２３１）は、三角形ループ状構成（２３１）に配設された３個の双極子磁石の組合せから作られ、前記３個の双極子磁石の各々が基板（２２０）に平行な磁気軸を有する。３個の双極子磁石の各々のＮ極が、前記ループ状磁界発生装置（２３１）の中央領域側を向き、Ｓ極が前記ループ状磁界発生装置（２３１）の周囲側に半径方向に向いているため、半径方向磁化が生じる。
【０１１７】
[00116]磁気アセンブリ（２３０）は、ａ）三角形ループ状構成に配設された３個の双極子磁石の組合せであるループ状磁界発生装置（２３１）と、ｂ）単一の双極子磁石（２３２）とを備える。図２に示すように、単一の双極子磁石（２３２）を、三角形ループ状磁界発生装置（２３１）のループ内に部分的に対称に配設することができる。
【０１１８】
[00117]単一の双極子磁石（２３２）の磁気軸は基板（２２０）表面に略垂直で、Ｎ極は基板（２２０）側を向いている。
【０１１９】
[00118]支持母材（２３６）、ループ状磁界発生装置（２３１）、及び単一の双極子磁石（２３２）の最上面（すなわち、図２の単一の双極子磁石（２３２）の上面）と磁気アセンブリ（２３０）に面した基板（２２０）の下面との距離は、約０ｍｍ〜約１０ｍｍであることが好ましく、約０ｍｍ〜約５ｍｍであることがより好ましい。
【０１２０】
[00119]図２Ａ、図２Ｂに示す磁気アセンブリにより生成されたＯＥＬが図２Ｃに示される。
【０１２１】
[00120]図３は、本発明による、非球状磁性顔料粒子若しくは磁化可能顔料粒子を含む光学効果層（ＯＥＬ）（３１０）を基板（３２０）に生成するのに適した磁気アセンブリ（３３０）の例を示す。磁気アセンブリ（３３０）は、支持母材（３３６）、正方形ループ状構成（３３１）に配設された４個の双極子磁石の組合せであるループ状磁界発生装置、及び単一の棒状双極子磁石（３３２）を備える。
【０１２２】
[00121]ループ状磁界発生装置（３３１）は、正方形ループ状構成（３３１）に配設された４個の双極子磁石の組合せから作られ、前記４個の双極子磁石の各々が基板（３２０）に平行な磁気軸を有する。４個の双極子磁石の各々のＮ極が、前記ループ状磁界発生装置（３３１）の中央領域側を向き、Ｓ極が前記ループ状磁界発生装置（３３１）の周囲側に半径方向に向いているため、半径方向磁化が生じる。
【０１２３】
[00122]磁気アセンブリ（３３０）は、ａ）正方形ループ状構成に配設された４個の双極子磁石の組合せであるループ状磁界発生装置と、ｂ）単一の双極子磁石（３３２）とを備える。図３に示すように、単一の双極子磁石（３３２）を、ループ状磁界発生装置（３３１）のループ上に対称に配設することができる。
【０１２４】
[00123]単一の双極子磁石（３３２）の磁気軸は基板（３２０）表面に略垂直で、Ｎ極は基板（３２０）側を向いている。
【０１２５】
[00124]支持母材（３３６）、ループ状磁界発生装置（３３１）、及び単一の双極子磁石（３３２）の最上面（すなわち、図３の単一の双極子磁石（３３２）の上面）と磁気アセンブリ（３３０）に面した基板（３２０）の下面との距離（ｈ）は、約０ｍｍ〜約１０ｍｍであることが好ましく、約０ｍｍ〜約５ｍｍであることがより好ましい。
【０１２６】
[00125]図３Ａ、図３Ｂに示す磁気アセンブリにより生成されたＯＥＬが図３Ｃに示される。
【０１２７】
[00126]図４は、本発明による、非球状磁性顔料粒子若しくは磁化可能顔料粒子を含む光学効果層（ＯＥＬ）（４１０）を基板（４２０）に生成するのに適した磁気アセンブリ（４３０）の例を示す。磁気アセンブリ（４３０）は、２つの支持母材（４３６ａ、４３６ｂ）、正方形ループ状構成（４３１）に配設された４個の双極子磁石の組合せであるループ状磁界発生装置、単一の棒状双極子磁石（４３２）、及びリング状磁極片（４３３）である１つ又は複数の、特に１つのループ状磁極片（４３３）を備える。
【０１２８】
[00127]ループ状磁界発生装置（４３１）は、正方形ループ状構成（４３１）に配設された４個の双極子磁石の組合せから作られ、前記４個の双極子磁石の各々が基板（４２０）に平行な磁気軸を有する。４個の双極子磁石の各々のＮ極が、前記ループ状磁界発生装置（４３１）の中央領域側を向き、Ｓ極が前記ループ状磁界発生装置（４３１）の周囲側に半径方向に向いているため、半径方向磁化が生じる。
【０１２９】
[00128]単一の双極子磁石（４３２）の磁気軸は基板（４２０）表面に略垂直で、Ｎ極は基板（４２０）表面側を向いている。図４に示すように、単一の双極子磁石（４３２）を、ループ状磁界発生装置（４３１）のループ上に対称に配設することができる。図４に示すように、リング状磁極片（４３３）であるループ状磁極片（４３３）を、ループ状磁界発生装置（４３１）のループ上に対称に配設することができる。図４に示すように、単一の双極子磁石（４３２）を、ループ状磁極片（４３３）のループ内に対称に配設することができる。
【０１３０】
[00129]支持母材（４３６ａ、４３６ｂ）、ループ状磁界発生装置（４３１）、単一の双極子磁石（４３２）、及びループ状磁極片（４３３）の最上面（図４の支持母材（４３６ｂ）の上面）と磁気アセンブリ（４３０）に面した基板（４２０）の表面との距離（ｈ）は、約０ｍｍ〜約１０ｍｍであることが好ましく、約０ｍｍ〜約５ｍｍであることがより好ましい。
【０１３１】
[00130]図４Ａ、図４Ｂに示す磁気アセンブリにより生成されたＯＥＬが図４Ｃに示される。
【０１３２】
[00131]図５は、本発明による、非球状磁性顔料粒子若しくは磁化可能顔料粒子を含む光学効果層（ＯＥＬ）（５１０）を基板（５２０）に生成するのに適した磁気アセンブリ（５３０）の例を示す。磁気アセンブリ（５３０）は、支持母材（５３６）、正方形ループ状構成（５３１）に配設された４個の双極子磁石の組合せであるループ状磁界発生装置、単一の棒状双極子磁石（５３２）、及び１つ又は複数の、特に４個の双極子磁石（５３４）を備える。
【０１３３】
[00132]ループ状磁界発生装置（５３１）は、正方形ループ状構成（５３１）に配設された４個の双極子磁石の組合せから作られ、前記４個の双極子磁石の各々が基板（５２０）に平行な磁気軸を有する。４個の双極子磁石の各々のＮ極が、前記ループ状磁界発生装置（５３１）の中央領域側を向き、Ｓ極が前記ループ状磁界発生装置（５３１）の周囲側に半径方向に向いているため、半径方向磁化が生じる。
【０１３４】
[00133]単一の双極子磁石（５３２）の磁気軸は基板（５２０）表面に略垂直で、Ｎ極は基板（５２０）表面側を向いている。図５に示すように、単一の双極子磁石（５３２）を、ループ状磁界発生装置（５３１）のループ内に部分的に対称に配設することができる。
【０１３５】
[00134]磁気アセンブリ（５３０）は、１つ又は複数の双極子磁石（５３４）、特に４個の双極子磁石を備え、図５に示すように、前記４個の双極子磁石はループ状磁界発生装置（５３１）と同一平面上に配置される。
【０１３６】
[00135]支持母材（５３６）、ループ状磁界発生装置（５３１）、単一の双極子磁石（５３２）、及び１つ又は複数の双極子磁石（５３４）、特に４個の双極子磁石の最上面（すなわち、図５の単一の双極子磁石（５３２）の上面）と磁気アセンブリ（５３０）に面した基板（５２０）の下面との距離（ｈ）は、約０ｍｍ〜約１０ｍｍであることが好ましく、約０ｍｍ〜約５ｍｍであることがより好ましい。
【０１３７】
[00136]図６は、本発明による、非球状磁性顔料粒子若しくは磁化可能顔料粒子を含む光学効果層（ＯＥＬ）（６１０）を基板（６２０）に生成するのに適した磁気アセンブリ（６３０）の例を示す。磁気アセンブリ（６３０）は、支持母材（６３６）、単一のループ状磁界発生装置（６３１）、特に単一のリング状磁石（６３１）であるループ状磁界発生装置、及び単一の棒状双極子磁石（６３２）を備える。
【０１３８】
[00137]ループ状磁界発生装置（６３１）は、単一のループ状磁界発生装置（６３１）、特に単一のリング状磁石（６３１）から成り、Ｎ極が前記ループ状磁界発生装置（６３１）の中央領域側を向き、Ｓ極が前記ループ状磁界発生装置（６３１）の周囲側に半径方向に向いているため、半径方向磁化が生じる。
【０１３９】
[00138]磁気アセンブリ（６３０）は、ａ）単一のループ状磁界発生装置（６３１）、特に単一のリング状磁石（６３１）と、ｂ）単一の双極子磁石（６３２）とを備える。図６Ａ及び図６Ｂ１、図６Ｂ２に示すように、単一の双極子磁石（６３２）を、単一のループ状磁界発生装置（６３１）のループ内に部分的に対称に配設することができる。
【０１４０】
[00139]単一の双極子磁石（６３２）の磁気軸は基板（６２０）表面に略垂直で、Ｎ極は基板（６２０）側を向いている。
【０１４１】
[00140]支持母材（６３６）、ループ状磁界発生装置（６３１）、及び単一の双極子磁石（１３２）の最上面（すなわち、図６の単一の双極子磁石（６３２）の上面）と磁気アセンブリ（６３０）に面した基板（６２０）の下面との距離は、約０ｍｍ〜約１０ｍｍであることが好ましく、約０ｍｍ〜約５ｍｍであることがより好ましい。
【０１４２】
[00141]図１Ａ、図１Ｂに示す磁気アセンブリにより生成されたＯＥＬが図１Ｃに示される。
【０１４３】
[00142]本発明は、回転磁気シリンダと本明細書に記載の１つ又は複数の磁気アセンブリ（ｘ３０）とを備えた印刷装置であって、前記１つ又は複数の磁気アセンブリ（ｘ３０）が回転磁気シリンダの周方向溝に取り付けられた印刷装置、並びに平台印刷ユニットと本明細書に記載の磁気アセンブリのうちの１つ又は複数とを備えた印刷アセンブリであって、前記１つ又は複数の磁気アセンブリが平台印刷ユニットの凹部に取り付けられた印刷アセンブリをさらに提供する。
【０１４４】
[00143]回転磁気シリンダは、印刷又は被覆機器で使用されるか、印刷又は被覆機器と併用されるか、印刷又は被覆機器の一部であり、本明細書に記載の１つ又は複数の磁気アセンブリを支えるようになっている。実施形態において、回転磁気シリンダは、高い印刷速度で連続して動作する回転式の枚葉又は巻取産業用印刷機の一部である。
【０１４５】
[00144]平台印刷ユニットは、印刷又は被覆機器で使用されるか、印刷又は被覆機器と併用されるか、印刷又は被覆機器の一部であり、本明細書に記載の磁気アセンブリのうちの１つ又は複数を支えるようになっている。実施形態において、平台印刷ユニットは、不連続に動作する枚葉産業用印刷機の一部である。
【０１４６】
[00145]本明細書に記載の回転磁気シリンダ又は本明細書に記載の平台印刷ユニットを備えた印刷装置は、本明細書に記載のような基板を供給する基板供給装置を備えていてもよく、基板は、本明細書に記載の非球状磁性顔料粒子若しくは磁化可能顔料粒子の層を有することにより、顔料粒子に作用して配向させる磁界を磁気アセンブリが発生させて光学効果層（ＯＥＬ）を形成する。本明細書に記載の回転磁気シリンダを備えた印刷装置の実施形態において、基板はシート又はウェブの形態で基板供給装置により供給される。本明細書に記載の平台印刷ユニットを備えた印刷装置の実施形態において、基板はシートの形態で供給される。
【０１４７】
[00146]本明細書に記載の回転磁気シリンダ又は本明細書に記載の平台印刷ユニットを備えた印刷装置は、本明細書に記載の非球状磁性顔料粒子若しくは磁化可能顔料粒子を含む放射線硬化性コーティング組成物を本明細書に記載の基板に塗布する被覆又は印刷ユニットであって、本明細書に記載の装置によって発生した磁界により配向されて光学効果層（ＯＥＬ）を形成する非球状磁性顔料粒子若しくは磁化可能顔料粒子を放射線硬化性コーティング組成物が含む、被覆又は印刷ユニットを備えていてもよい。本明細書に記載の回転磁気シリンダを備えた印刷装置の実施形態において、被覆又は印刷ユニットは、回転連続プロセスに従って動作する。本明細書に記載の平台印刷ユニットを備えた印刷装置の実施形態において、被覆又は印刷ユニットは、長手方向不連続プロセスに従って動作する。
【０１４８】
[00147]本明細書に記載の回転磁気シリンダ又は本明細書に記載の平台印刷ユニットを備えた印刷装置は、本明細書に記載の装置によって磁気配向された非球状磁性顔料粒子若しくは磁化可能顔料粒子を含む放射線硬化性コーティング組成物を少なくとも部分的に硬化させることにより、非球状磁性顔料粒子若しくは磁化可能顔料粒子の配向及び位置を固定して光学効果層（ＯＥＬ）を生成する硬化ユニットを備えていてもよい。
【０１４９】
[00148]本明細書に記載のＯＥＬは、基板上に直接設けて、永久に残るようにしてもよい（例えば、紙幣用途の場合）。或いは、生成目的で一時的な基板にＯＥＬを設け、後でＯＥＬを取り外すようにしてもよい。これにより、特にバインダ材料が流体状態のままである場合に、例えばＯＥＬの生成が容易になり得る。その後、コーティング組成物を少なくとも部分的に硬化させてＯＥＬを生成したら、一時的な基板をＯＥＬから取り外すことができる。
【０１５０】
[00149]或いは、接着層が光学効果層（ＯＥＬ）に存在しても、ＯＥＬを備えた基板に存在してもよい。前記接着層は、ＯＥＬを設ける側と反対側の基板の面に設けても、ＯＥＬと同じ側でＯＥＬ上に設けてもよい。したがって、接着層を光学効果層（ＯＥＬ）又は基板に塗布することができる。そのような物品を、機械類やかなり大きな労力を伴う印刷又はその他のプロセスなしであらゆる種類の文書又はその他の物品若しくは商品に取り付けることができる。或いは、本明細書に記載のＯＥＬを備える本明細書に記載の基板は、別個の転写ステップにおいて文書又は物品に適用可能な転写箔の形態であってもよい。この目的のため、基板に剥離コーティングを設け、その上に、本明細書に記載の通り、ＯＥＬが生成される。そのようにして生成されたＯＥＬ上に、１つ又は複数の接着層を塗布してもよい。
【０１５１】
[00150]また、本明細書に記載の方法により得られた２つ以上、すなわち２つ、３つ、４つ等の光学効果層（ＯＥＬ）を備えた基板も本明細書に記載される。
【０１５２】
[00151]また、本発明により生成された光学効果層（ＯＥＬ）を備えた物品、特にセキュリティ文書、装飾要素又は物体も本明細書に記載される。物品、特にセキュリティ文書、装飾要素又は物体は、本発明により生成された２つ以上（例えば２つ、３つ等）のＯＥＬを備えていてもよい。
【０１５３】
[00152]前述したように、本発明により生成された光学効果層（ＯＥＬ）は、装飾目的並びにセキュリティ文書の保護及び認証に使用してもよい。装飾要素又は物体の一般的な例としては、高級品、化粧品パッケージ、自動車部品、電子／家電製品、家具、ネイル用品等が挙げられるが、これらに限定されない。
【０１５４】
[00153]セキュリティ文書としては、有価文書及び有価商品が挙げられるが、これらに限定されない。有価文書の一般的な例としては、紙幣、証書、チケット、小切手、証票、収入印紙及び納税印紙、契約書等、パスポート等の身分証明書類、身分証明カード、ビザ、運転免許証、銀行カード、クレジットカード、取引カード、アクセス書類又はカード、入場券、公共交通乗車券又は証書等が挙げられ、紙幣、身分証明書類、権利付与書類、運転免許証、及びクレジットカードが好ましいが、これらに限定されない。用語「有価商品」は、特に化粧品、栄養補助食品、医薬品、アルコール、タバコ製品、飲料又は食料品、電気／電子物品、織物、又は宝飾品、すなわち、偽造及び／又は違法複製に対する保護により、例えば本物の薬等のパッケージの内容物を保証すべきパッケージ材料を表す。これらパッケージ材料の例としては、認証ブランドラベル、不正防止ラベル等のラベル及びシールが挙げられるが、これらに限定されない。開示された基板、有価文書、及び有価商品は、例示の目的のみで挙げたものであり、本発明の範囲を限定するものではない。
【０１５５】
[00154]或いは、光学効果層（ＯＥＬ）を、例えばセキュリティスレッド、セキュリティストライプ、箔、デカール、窓、又はラベル等の補助基板上に生成し、その結果、別個のステップにおいてセキュリティ文書に転写されるようにしてもよい。
【実施例】
【０１５６】
[00155]図１Ａ〜図６Ａに示す磁気アセンブリを使用して、表１に記載の紫外線硬化性スクリーン印刷インクの印刷層における非球状光学可変磁性顔料粒子を配向させ、図１Ｃ〜図６Ｃに示す光学効果層（ＯＥＬ）を生成した。比較磁気アセンブリを使用して、表１に記載の紫外線硬化性スクリーン印刷インクの印刷層における非球状光学可変磁性顔料粒子を配向させ、図７、図８に示す比較サンプルを生成した。紫外線硬化性スクリーン印刷インクを黒い市販の紙（Ｇａｓｃｏｇｎｅ  Ｌａｍｉｎａｔｅｓ  Ｍ−ｃｏｔｅ  １２０）に塗布した。Ｔ９０スクリーンを用いたハンドスクリーン印刷により前記塗布を行い、厚さ約２０μｍのコーティング層を形成した。塗布された紫外線硬化性スクリーン印刷インクの層を有する基板を磁気アセンブリに配設した。そのようにして得られた非球状光学可変顔料粒子の磁気配向パターンを、配向ステップと一部同時に、Ｐｈｏｓｅｏｎの紫外線ＬＥＤランプ（型：ＦｉｒｅＦｌｅｘ  ５０×７５ｍｍ、３９５ｎｍ、８Ｗ／ｃｍ２）を使用して顔料粒子を含む印刷層を紫外線硬化させることにより固定した。
【０１５７】
【表１】
2019536652.tif 000003
【０１５８】
（実施例１（図１Ａ〜図１Ｃ））
[00156]実施例１の光学効果層（１１０）を基板（１２０）に作製するのに使用した磁気アセンブリ（１３０）が図１Ａに示される。
【０１５９】
[00157]磁気アセンブリ（１３０）は、ＰＯＭ（ポリオキシメチレン）から作られた支持母材（１３６）、リングループ状構成に配設された１５個の円筒形双極子磁石の組合せであるループ状磁界発生装置（１３１）、及び単一の円筒形双極子磁石（１３２）を備え、ループ状磁界発生装置（１３１）が前記単一の円筒形双極子磁石（１３２）を囲んでいた。
【０１６０】
[00158]円筒形双極子磁石（１３２）の直径（Ａ１１）は３ｍｍ、高さ（Ａ１２）は８ｍｍであった。円筒形双極子磁石（１３２）の磁気軸は基板（１２０）表面に略垂直で、Ｎ極は基板（１２０）側を向いていた（すなわち面していた）。円筒形双極子磁石（１３２）は支持母材（１３６）に部分的に埋め込まれて、最下面が支持母材（１３６）の最下面と同一平面上にあるようになっていた（すなわち、円筒形双極子磁石（１３２）のうちの４ｍｍが支持母材（１３６）に完全に埋め込まれ、４ｍｍが基板（１２０）表面に面した前記支持母材（１３６）の外側にあるようになっていた）。円筒形双極子磁石（１３２）はＮｄＦｅＢ  Ｎ４５から作られた。
【０１６１】
[00159]図１Ｂ１に示すように、リングループ状構成（１３１）に配設された１５個の円筒形双極子磁石の各々の直径（Ａ８）は２ｍｍ、長さ（Ａ７）は２ｍｍであった。これらの双極子磁石は円筒形双極子磁石（１３２）の周りに均等に分散され、前記双極子磁石の各々の間の角度αは２４°で、内径（Ａ２３）１０ｍｍのリングを形成するようになっていた。１５個の円筒形双極子磁石の各々は支持母材（１３６）に埋め込まれ、Ｓ極はループ状磁界発生装置（１３１）の周囲側を向いて、ループ状磁界発生装置（１３１）が半径方向磁化を有するようになっていた。１５個の円筒形双極子磁石（１３１）の上面は、支持母材（１３６）の上面と同一平面上にあった。円筒形双極子磁石（１３１）はＮｄＦｅＢ  Ｎ４５から作られた。
【０１６２】
[00160]図１Ｂ１、図１Ｂ２に示すように、支持母材（１３６）の長さ（Ａ１）は３０ｍｍ、幅（Ａ２）は３０ｍｍ、厚さ（Ａ３）は４ｍｍであった。支持母材（１３６）は、円筒形双極子磁石（１３２）を受けるための深さ（Ａ３）４ｍｍの中央空隙と、１５個の円筒形双極子磁石（１３１）を受けるための深さ（Ａ８）２ｍｍの１５個の窪みとを備えていた。
【０１６３】
[00161]支持母材（１３６）の上面と磁気アセンブリ（１３０）に面した基板（１２０）の下面との距離は４．３ｍｍであり、すなわち、円筒形双極子磁石（１３２）の上面と基板（１２０）の下面との距離（ｈ）は０．３ｍｍであった。
【０１６４】
[00162]図１Ａ、図１Ｂに示す磁気アセンブリ（１３０）を使用して生成されたＯＥＬが、図１Ｃにおいて、−３０°〜＋３０°で基板（１２０）を傾斜させることにより異なる視角で示される。そのようにして得られたＯＥＬは、前記ＯＥＬを傾斜させることにより形状が変化するリングの光学的印象を与える。
【０１６５】
（実施例２（図２Ａ〜図２Ｃ））
[00163]実施例２の光学効果層（２１０）を基板（２２０）に作製するのに使用した磁気アセンブリ（２３０）が図２Ａに示される。
【０１６６】
[00164]磁気アセンブリ（２３０）は、ＰＯＭ（ポリオキシメチレン）から作られた支持母材（２３６）、三角形ループ状構成に配設された３個の円筒形双極子磁石の組合せであるループ状磁界発生装置（２３１）、及び単一の円筒形双極子磁石（２３２）を備え、ループ状磁界発生装置（２３１）が前記単一の円筒形双極子磁石（２３２）を囲んでいた。
【０１６７】
[00165]円筒形双極子磁石（２３２）の直径（Ａ１１）は３ｍｍ、高さ（Ａ１２）は５ｍｍであった。円筒形双極子磁石（２３２）の磁気軸は基板（２２０）表面に略垂直で、Ｎ極は基板（２２０）側を向いていた。円筒形双極子磁石（２３２）は支持母材（２３６）に部分的に埋め込まれて、円筒形双極子磁石（２３２）のうちの３ｍｍが支持母材（２３６）に完全に埋め込まれ、２ｍｍが基板（２２０）表面に面した前記支持母材（２３６）の外側にあるようになっていた。円筒形双極子磁石（２３２）はＮｄＦｅＢ  Ｎ４５から作られた。
【０１６８】
[00166]図２Ｂ１に示すように、三角形ループ状構成（２３１）に配設された３個の円筒形双極子磁石の各々の直径（Ａ８）は３ｍｍ、長さ（Ａ７）は３ｍｍであった。これらの双極子磁石は円筒形双極子磁石（２３２）の周りに均等に分散され、前記双極子磁石の各々の間の角度αは１２０°で、内径（Ａ２３）５ｍｍのリングを形成するようになっていた。３個の円筒形双極子磁石の各々は支持母材（２３６）に埋め込まれ、Ｓ極はループ状磁界発生装置（２３１）の周囲側を向いて、ループ状磁界発生装置（２３１）が半径方向磁化を有するようになっていた。３個の円筒形双極子磁石（２３１）の上面は、支持母材（２３６）の上面と同一平面上にあった。双極子磁石（２３１）はＮｄＦｅＢ  Ｎ４５から作られた。
【０１６９】
[00167]図２Ｂ１、図２Ｂ２に示すように、支持母材（２３６）の長さ（Ａ１）は３０ｍｍ、幅（Ａ２）は３０ｍｍ、厚さ（Ａ３）は４ｍｍであった。支持母材（２３６）は、円筒形双極子磁石（２３２）を受けるための中央窪みと、３個の円筒形双極子磁石（２３１）を受けるための３個の窪みとを備え、前記窪みの各々の深さ（Ａ８）は３ｍｍであった。
【０１７０】
[00168]支持母材（２３６）の上面と磁気アセンブリ（２３０）に面した基板（２２０）の下面との距離は２．７ｍｍであり、すなわち、円筒形双極子磁石（２３２）の上面と基板（２２０）の下面との距離（ｈ）は０．７ｍｍであった。
【０１７１】
[00169]図２Ａ、図２Ｂに示す磁気アセンブリ（２３０）を使用して生成されたＯＥＬが、図２Ｃにおいて、−３０°〜＋３０°で基板（２２０）を傾斜させることにより異なる視角で示される。そのようにして得られたＯＥＬは、前記ＯＥＬを傾斜させることにより形状が変化する不規則な多角形の光学的印象を与える。
【０１７２】
（実施例３（図３Ａ〜図３Ｃ））
[00170]実施例３の光学効果層（３１０）を基板（３２０）に作製するのに使用した磁気アセンブリ（３３０）が図３Ａに示される。
【０１７３】
[00171]磁気アセンブリ（３３０）は、ＰＯＭ（ポリオキシメチレン）から作られた支持母材（３３６）、正方形ループ状構成に配設された４個の棒状双極子磁石の組合せであるループ状磁界発生装置（３３１）、及び単一の立方体双極子磁石（３３２）を備えていた。
【０１７４】
[00172]立方体双極子磁石（３３２）の寸法（Ａ１０、Ａ１１、Ａ１２）は４ｍｍであった。立方体双極子磁石（３３２）の磁気軸は基板（３２０）表面に略垂直で、Ｎ極は基板（３２０）側を向いていた。立方体双極子磁石（３３２）は、最下面が支持母材（３３６）の上面と同一平面上にあるように支持母材（３３６）に位置決めされた。立方体双極子磁石（３３２）はＮｄＦｅＢ  Ｎ４５から作られた。
【０１７５】
[00173]図３Ｂ１に示すように、正方形ループ状構成（３３１）に配設された４個の棒状双極子磁石の各々の長さ（Ａ７）は１０ｍｍ、幅（Ａ８）は２ｍｍ、高さ（Ａ９）は４ｍｍであった。４個の棒状双極子磁石の各々は支持母材（３３６）に埋め込まれ、Ｓ極はループ状磁界発生装置（３３１）の周囲側を向いて、ループ状磁界発生装置（３３１）が半径方向磁化を有するようになっていた。正方形ループ状構成（３３１）に配設された４個の棒状双極子磁石の上面は、支持母材（３３６）の上面と同一平面上にあった。棒状双極子磁石はＮｄＦｅＢ  Ｎ５０から作られた。
【０１７６】
[00174]図３Ｂ１、図３Ｂ２に示すように、支持母材（３３６）の長さ（Ａ１）は３０ｍｍ、幅（Ａ２）は３０ｍｍ、厚さ（Ａ３）は５ｍｍであった。支持母材（３３６）は、４個の棒状双極子磁石（３３１）を受けるための深さ（Ａ９）４ｍｍの４個の窪みを備えていた。
【０１７７】
[00175]支持母材（３３６）の上面と磁気アセンブリ（３３０）に面した基板（３２０）の下面との距離は４．７ｍｍであり、すなわち、立方体双極子磁石（３３２）の上面と基板（３２０）の下面との距離（ｈ）は０．７ｍｍであった。
【０１７８】
[00176]図３Ａ、図３Ｂに示す磁気アセンブリ（３３０）を使用して生成されたＯＥＬが、図３Ｃにおいて、−３０°〜＋３０°で基板（３２０）を傾斜させることにより異なる視角で示される。そのようにして得られたＯＥＬは、前記ＯＥＬを傾斜させることにより形状が変化する不規則な多角形の光学的印象を与える。
【０１７９】
（実施例４（図４Ａ〜図４Ｃ））
[00177]実施例４の光学効果層（４１０）を基板（４２０）に作製するのに使用した磁気アセンブリ（４３０）が図４Ａに示される。
【０１８０】
[00178]磁気アセンブリ（４３０）は、いずれもＰＯＭ（ポリオキシメチレン）から作られた２つの支持母材（４３６ｂ、４３６ｂ）、すなわち第１の支持母材（４３６ａ）及び第２の支持母材（４３６ｂ）、正方形ループ状構成に配設された４個の棒状双極子磁石の組合せであるループ状磁界発生装置（４３１）、単一の円筒形双極子磁石（４３２）、及びリング状磁極片（４３３）を備え、リング状磁極片（４３３）が円筒形双極子磁石（４３２）を囲んでいた。
【０１８１】
[00179]円筒形双極子磁石（４３２）の直径（Ａ１１）は４ｍｍ、高さ（Ａ１２）は２ｍｍであった。立方体双極子磁石（４３２）の磁気軸は基板（４２０）表面に略垂直で、Ｎ極は基板（４２０）側を向いていた。円筒形双極子磁石（４３２）は第２の支持母材（４３６ｂ）に埋め込まれ、上面が支持母材（４３６ｂ）の上面と同一平面上にあるようになっていた。円筒形双極子磁石（４３２）はＮｄＦｅＢ  Ｎ４５から作られた。
【０１８２】
[00180]図４Ｂ１、図４Ｂ２に示すように、正方形ループ状構成（４３１）に配設された４個の棒状双極子磁石の各々の長さ（Ａ７）は８ｍｍ、幅（Ａ８）は３ｍｍ、高さ（Ａ９）は４ｍｍであった。４個の棒状双極子磁石の各々は第１の支持母材（４３６ａ）に埋め込まれ、Ｓ極はループ状磁界発生装置（４３１）の周囲側を向いて、ループ状磁界発生装置（４３１）が半径方向磁化を有するようになっていた。ループ状磁界発生装置（４３１）の中央が第１の支持母材（４３６ａ）の中央に一致していた。４個の棒状双極子磁石の各々はＮｄＦｅＢ  Ｎ５０から作られた。
【０１８３】
[00181]リング状磁極片（４３３）は鉄ヨークであり、外径（Ａ１４）は１１ｍｍ、内径（Ａ１３）は７ｍｍ、厚さ（Ａ１５）は２ｍｍであった。リング状磁極片（４３３）は第２の支持母材（４３６ｂ）に埋め込まれ、上面が前記第２の支持母材（４３６ｂ）の上面と同一平面上にあるようになっていた。
【０１８４】
[00182]図４Ｂ１、図４Ｂ２に示すように、第１の支持母材（４３６ａ）の長さ（Ａ１）は３０ｍｍ、幅（Ａ２）は３０ｍｍ、厚さ（Ａ３）は５ｍｍであった。第１の支持母材（４３６ａ）は、４個の棒状双極子磁石（４３１）を受けるための深さ（Ａ９）４ｍｍの４個の窪みを備えていた。
【０１８５】
[00183]図４Ｂ３、図４Ｂ４に示すように、第２の支持母材（４３６ｂ）の長さ（Ａ４）は３０ｍｍ、幅（Ａ５）は３０ｍｍ、厚さ（Ａ６）は４ｍｍであった。第２の支持母材（４３６ｂ）は、円筒形双極子磁石（４３２）及びリング状磁極片（４３３）を受けるための深さ（Ａ１２、Ａ１５）２ｍｍの２つの窪みを備えていた。
【０１８６】
[00184]第１の支持母材（４３６ａ）の上面と第２の支持母材（４３６ｂ）の下面との距離（ｄ）は０ｍｍであり、すなわち、両支持母材間に間隙がなかった。第２の支持母材（４３６ｂ）の上面と基板（４２０）の下面との距離（ｈ）は０．４ｍｍであった。
【０１８７】
[00185]図４Ａ、図４Ｂに示す磁気アセンブリ（４３０）を使用して生成されたＯＥＬが、図４Ｃにおいて、−３０°〜＋３０°で基板（４２０）を傾斜させることにより異なる視角で示される。そのようにして得られたＯＥＬは、前記ＯＥＬを傾斜させることにより形状が変化する２つの入れ子のループ状体の光学的印象を与える。
【０１８８】
（実施例５（図５Ａ〜図５Ｃ））
[00186]実施例５の光学効果層（５１０）を基板（５２０）に作製するのに使用した磁気アセンブリ（５３０）が図５Ａに示される。
【０１８９】
[00187]磁気アセンブリ（５３０）は、ＰＯＭ（ポリオキシメチレン）から作られた支持母材（５３６）、正方形ループ状構成に配設された４個の円筒形双極子磁石の組合せであるループ状磁界発生装置（５３１）、単一の円筒形双極子磁石（５３２）、及び十字パターンの４個の双極子磁石（５３４）を備えていた。
【０１９０】
[00188]円筒形磁石（５３２）の長さ（Ａ１２）は７ｍｍ、直径（Ａ１１）は３ｍｍであった。円筒形双極子磁石（５３２）の磁気軸は基板（５２０）表面に略垂直で、Ｎ極は基板（５２０）側を向いていた。円筒形双極子磁石（５３２）は支持母材（５３６）に部分的に埋め込まれて、円筒形双極子磁石（５３２）のうちの３ｍｍが支持母材（５３６）に完全に埋め込まれ、４ｍｍが基板（５２０）表面に面した前記支持母材（５３６）の外側にあるようになっていた。円筒形双極子磁石（５３２）はＮｄＦｅＢ  Ｎ４５から作られた。
【０１９１】
[00189]図５Ｂ１に示すように、正方形ループ状構成（５３１）に配設された４個の円筒形双極子磁石の各々の長さ（Ａ７）は３ｍｍ、直径（Ａ８）は３ｍｍであった。円筒形双極子磁石（５３２）の両側における各対の円筒形双極子磁石（５３１）間の距離（Ａ１６、Ａ１７）は７ｍｍであった。４個の円筒形双極子磁石の各々は支持母材（５３６）に埋め込まれ、Ｓ極はループ状磁界発生装置（５３１）の周囲側を向いて、ループ状磁界発生装置（５３１）が半径方向磁化を有するようになっていた。正方形ループ状構成（５３１）に配設された４個の円筒形双極子磁石の上面は、支持母材（５３６）の上面と同一平面上にあった。円筒形双極子磁石はＮｄＦｅＢ  Ｎ４５から作られた。
【０１９２】
[00190]４個の双極子磁石（５３４）の各々の直径（Ａ１９）は２ｍｍ、長さ（Ａ２０）は２ｍｍであった。４個の双極子磁石（５３４）の各対の間の距離（Ａ２１、Ａ２２）は１０ｍｍであった。４個の双極子磁石（５３４）の各々は支持母材（５３６）に埋め込まれ、磁気軸は基板（５２０）表面に略垂直であり、Ｓ極は基板（５２０）に面していた。４個の双極子磁石（５３４）の上面は、支持母材（５３６）の上面と同一平面上にあった。双極子磁石（５３４）はＮｄＦｅＢ  Ｎ４５から作られた。
【０１９３】
[00191]図５Ｂ１、図５Ｂ２に示すように、支持母材（５３６）の長さ（Ａ１）は３０ｍｍ、幅（Ａ２）は３０ｍｍ、厚さ（Ａ３）は４ｍｍであった。支持母材（５３６）は、正方形ループ状構成（５３１）に配設された４個の円筒形双極子磁石及び円筒形双極子磁石（５３２）を受けるための深さ（Ａ８）３ｍｍの５個の窪みと、４個の双極子磁石（５３４）を受けるための深さ（Ａ２０）２ｍｍの４個の窪みとを備えていた。
【０１９４】
[00192]支持母材（５３６）の上面と磁気アセンブリ（５３０）面した基板（５２０）の下面との距離は４ｍｍであり、すなわち、円筒形双極子磁石（５３２）の上面と基板（５２０）の下面との距離（ｈ）は０ｍｍであった。
【０１９５】
[00193]図５Ａ、図５Ｂに示す磁気アセンブリ（５３０）を使用して生成されたＯＥＬが、図５Ｃにおいて、−３０°〜＋３０°で基板（５２０）を傾斜させることにより異なる視角で示される。そのようにして得られたＯＥＬは、前記ＯＥＬを傾斜させることにより形状が変化する不規則な多角形の光学的印象を与える。
【０１９６】
（実施例６（図６Ａ〜図６Ｃ））
[00194]実施例６の光学効果層（６１０）を基板（６２０）に作製するのに使用した磁気アセンブリ（６３０）が図６Ａに示される。
【０１９７】
[00195]磁気アセンブリ（６３０）は、ＰＯＭ（ポリオキシメチレン）から作られた支持母材（６３６）、単一のリング状磁石であるループ状磁界発生装置（６３１）、及び単一の円筒形双極子磁石（６３２）を備え、ループ状磁界発生装置（６３１）が前記単一の円筒形双極子磁石（６３２）を囲んでいた。
【０１９８】
[00196]円筒形双極子磁石（６３２）の直径（Ａ１１）は８ｍｍ、高さ（Ａ１２）は１１ｍｍであった。円筒形双極子磁石（６３２）の磁気軸は基板（６２０）表面に略垂直で、Ｎ極は基板（６２０）側を向いていた（すなわち面していた）。円筒形双極子磁石（６３２）は支持母材（６３６）に埋め込まれて、上面が支持母材（６３６）の上面と同一平面上にあるようになっていた。円筒形双極子磁石（６３２）はＮｄＦｅＢ  Ｎ４５から作られた。
【０１９９】
[00197]図６Ｂ１、図６Ｂ２に示すように、単一のリング状磁石（６３１）の外径（Ａ１４）は３３．５０ｍｍ、内径（Ａ１３）は２５．５ｍｍ、高さ（Ａ９）は１０ｍｍであった。単一のリング状磁石は支持母材（６３６）に埋め込まれ、Ｓ極は単一のリング状磁石（６３１）の周囲側を向いて、単一のリング状磁石（６３１）が半径方向磁化を有するようになっていた。単一のリング状磁石（６３１）の下面は、支持母材（６３６）の下面と同一平面上にあった。単一のリング状磁石はＮｄＦｅＢ  Ｎ３５から作られた。
【０２００】
[00198]図６Ｂ１、図６Ｂ２に示すように、支持母材（６３６）の長さ（Ａ１）は４０ｍｍ、幅（Ａ２）は４０ｍｍ、厚さ（Ａ３）は２１ｍｍであった。支持母材（６３６）は、円筒形双極子磁石（６３２）を受けるための深さ（Ａ１２）１１ｍｍの上部中央窪みと、単一のリング状磁石（６３１）を受けるための深さ（Ａ９）１０ｍｍの下部窪みとを備えていた。
【０２０１】
[00199]支持母材（６３６）の上面と磁気アセンブリ（６３０）に面した基板（６２０）の下面との距離（ｈ）は０ｍｍであった。
【０２０２】
[00200]図６Ａ、図６Ｂに示す磁気アセンブリ（６３０）を使用して生成されたＯＥＬが、図６Ｃにおいて、−３０°〜＋３０°で基板（２０）を傾斜させることにより異なる視角で示される。そのようにして得られたＯＥＬは、前記ＯＥＬを傾斜させることにより形状が変化するリングの光学的印象を与える。
【０２０３】
（比較例（Ｃ１、Ｃ２、図７、図８））
（比較例Ｃ１（図７））
[00201]比較例１（Ｃ１）の光学効果層を作製するのに使用した磁気アセンブリは、円筒形双極子磁石の磁気軸が基板表面に略垂直で、Ｓ極が基板側を向いている（すなわち面している）ことを除いて、実施例１（図１Ａ）の磁気アセンブリと同じであった。
【０２０４】
[00202]前述した磁気アセンブリを使用して生成されたＯＥＬが、図７において、−３０°〜＋３０°で基板を傾斜させることにより異なる視角で示される。そのようにして得られたＯＥＬは、前記ＯＥＬを傾斜させることにより形状が変化しない固定リングの光学的印象を与える。
【０２０５】
（比較例Ｃ２（図８））
[00203]比較例２（Ｃ２）の光学効果層を作製するのに使用した磁気アセンブリは、円筒形双極子磁石の磁気軸が基板表面に略垂直で、Ｓ極が基板側を向いている（すなわち面している）ことを除いて、実施例２（図２Ａ）の磁気アセンブリと同じであった。
【０２０６】
[00204]前述した磁気アセンブリを使用して生成されたＯＥＬが、図８において、−３０°〜＋３０°で基板を傾斜させることにより異なる視角で示される。そのようにして得られたＯＥＬは、３個のドットの光学的印象、すなわち前記ＯＥＬを傾斜させることにより形状が変化するループ状体ではない光学的印象を与える。
【図１Ａ】
2019536652.tif 000004
【図１Ｂ１】
2019536652.tif 000005
【図１Ｂ２】
2019536652.tif 000006
【図１Ｃ】
2019536652.tif 000007
【図２Ａ】
2019536652.tif 000008
【図２Ｂ１】
2019536652.tif 000009
【図２Ｂ２】
2019536652.tif 000010
【図２Ｃ】
2019536652.tif 000011
【図３Ａ】
2019536652.tif 000012
【図３Ｂ１】
2019536652.tif 000013
【図３Ｂ２】
2019536652.tif 000014
【図３Ｃ】
2019536652.tif 000015
【図４Ａ】
2019536652.tif 000016
【図４Ｂ１】
2019536652.tif 000017
【図４Ｂ２】
2019536652.tif 000018
【図４Ｂ３】
2019536652.tif 000019
【図４Ｂ４】
2019536652.tif 000020
【図４Ｃ】
2019536652.tif 000021
【図５Ａ】
2019536652.tif 000022
【図５Ｂ１】
2019536652.tif 000023
【図５Ｂ２】
2019536652.tif 000024
【図５Ｃ】
2019536652.tif 000025
【図６Ａ】
2019536652.tif 000026
【図６Ｂ１】
2019536652.tif 000027
【図６Ｂ２】
2019536652.tif 000028
【図６Ｃ】
2019536652.tif 000029
【図７】
2019536652.tif 000030
【図８】
2019536652.tif 000031
【国際調査報告】
2019536652.tif 000032
2019536652.tif 000033
2019536652.tif 000034
2019536652.tif 000035